(57)【要約】【課題】温室中でのバイオマス生産を増進するための組成物及び方法の提供【解決手段】本発明は、植物の成長を増進するための温室フィルム又は一般的なバイオマス生産に有用な熱可塑性ポリマー組成物に関する。本発明の更なる態様は、温室フィルム中へ光安定剤と一緒に光活性添加剤を配合することによる温室中での植物の成長を増進するための方法、及び重合性温室フィルム中の植物成長増進添加剤としての、光安定剤と一緒でのジアルキルアミノベンズアルデヒドとバルビツル酸の縮合生成物の使用である。【選択図】なし【特許請求の範囲】
【請求項１】
ａ）熱可塑性ポリマー；
ｂ）
【化１】
2004143457.tif 000095
及び
【化２】
2004143457.tif 000096
の縮合生成物（式中、Ｒ101及びＲ102は、独立して水素原子又は炭素原子数１ないし１８のアルキル基を表わす。）；
ｃ１）紫外線吸収剤；又は
ｃ２）式
【化３】
2004143457.tif 000097
（式中、Ｒは水素原子又はメチル基を表わす。）で表わされる基を少なくとも１つ含む立体障害性アミン；または
ｃ３）紫外線吸収剤及び式
【化４】
2004143457.tif 000098
（式中、Ｒは水素原子又はメチル基を表わす。）で表わされる基を少なくとも１つ含む立体障害性アミン
を含む、温室及び小さいトンネルカバーのためのフィルム、日除けネット及びスクリーンのためのフィルム又はフィラメント、根囲いフィルム、若い植物の保護のための不織布又は成形品の形状での農業用途のためのポリマー組成物。
【請求項２】
　前記紫外線吸収剤が、ベンゾトリアゾール紫外線吸収剤、ベンゾフェノン紫外線吸収剤、ヒドロキシフェニルトリアジン紫外線吸収剤及び蓚酸アニリド紫外線吸収剤又はそれらの混合物からなる群から選択される請求項１記載のポリマー組成物。
【請求項３】
　ヒドロキシベンゾフェノンが、式Ｉ
【化５】
2004143457.tif 000099
で表わされるものであり；
２−ヒドロキシフェニルベンゾトリアゾールが、式ＩＩａ、ＩＩｂ又はＩＩｃ
【化６】
2004143457.tif 000100
で表わされるものであり；
２−ヒドロキシフェニルトリアジンが式ＩＩＩ
【化７】
2004143457.tif 000101
で表わされるものであり；
及びオキサリニドが、式（ＩＶ）
【化８】
2004143457.tif 000102
で表わされるものであり；
式（Ｉ）で表わされる化合物において、ｖは１ないし３の整数を表わし、ｗは１又は２を表わし、そして置換基Ｚは、互いに独立して水素原子、ハロゲン原子、ヒドロキシル基又は１ないし１２個の炭素原子を有するアルコキシ基を表わし；
式（ＩＩａ）で表わされる化合物において、
Ｒ1は、水素原子、１ないし２４個の炭素原子を有するアルキル基、アルキル基部分に１ないし４個の炭素原子を有するフェニルアルキル基、５ないし８個の炭素原子を有するシクロアルキル基、又は式
【化９】
2004143457.tif 000103
［式中、Ｒ4及びＲ5は、互いに独立して、おのおの炭素原子数１ないし５のアルキル基を表わすか、又はＲ4は、基：ＣnＨ2n+1-mと一緒になって、炭素原子数５ないし１２のシクロアルキル基を形成し、
ｍは１又は２を表し、ｎは２ないし２０の整数を表し、及び
Ｍは式−ＣＯＯＲ6（式中、Ｒ6は水素原子、炭素原子数１ないし１２のアルキル基、アルキル部分及びアルコキシ部分にそれぞれ１ないし２０個の炭素原子をもつアルコキシアルキル基、又はアルキル部分に１ないし４個の炭素原子をもつフェニルアルキル基を表わす。）で表される基を表わす。］で表される基を表し、
Ｒ2は水素原子、ハロゲン原子、炭素原子数１ないし１８のアルキル基、及びアルキル部分に１ないし４個の炭素原子をもつフェニルアルキル基を表し、及びＲ3は水素原子、塩素原子、それぞれ１ないし４個の炭素原子をもつアルキル基又はアルコキシ基、又はＣＯＯＲ6（式中、Ｒ6は上記に定義された意味を表わす。）を表し、基Ｒ1及びＲ2の少なくとも一方は、水素原子以外を表し；
式（ＩＩｂ）で表わされる化合物において
Ｔは水素原子又は炭素原子数１ないし６のアルキル基を表し、
Ｔ1は水素原子、塩素原子又は、それぞれ１ないし４個の炭素原子をもつアルキル基もしくはアルコキシ基を表し、
ｎは１又は２を表し、及び
ｎが１を表わす場合、
Ｔ2は塩素原子又は式−ＯＴ3又は
【化１０】
2004143457.tif 000104
で表される基を表し、及び
ｎが2を表わす場合、Ｔ2は式
【化１１】
2004143457.tif 000105
又はＯ−Ｔ9−Ｏ−で表される基を表し
ここで、Ｔ3は水素原子；未置換の又は１ないし３個のヒドロキシル基でもしくは−ＯＣＯＴ6で置換された炭素原子数１ないし１８のアルキル基；−Ｏ−又はＮＴ6−で１回又は数回中断され、かつ未置換の又はヒドロキシル基又は−ＯＣＯＴ6で置換された炭素原子数３ないし１８のアルキル基；未置換の又はヒドロキシル基及び／又は炭素原子数１ないし４のアルキル基によって置換された炭素原子数５ないし１２のシクロアルキル基；未置換の又はヒドロキシル基で置換された炭素原子数２ないし１８のアルケニル基；アルキル部分に１ないし４個の炭素原子をもつフェニルアルキル基、又は式−ＣＨ2ＣＨ（ＯＨ）−Ｔ7又は
【化１２】
2004143457.tif 000106
で表される基を表し；
Ｔ4及びＴ5は互いに独立して、水素原子、炭素原子数１ないし１８のアルキル基；−Ｏ−又は−ＮＴ6−で１回又は数回中断された炭素原子数３ないし１８のアルキル基；炭素原子数５ないし１２のシクロアルキル基、フェニル基、炭素原子数１ないし４のアルキル基で置換されたフェニル基、炭素原子数３ないし８のアルケニル基、アルキル部分に１ないし４個の炭素原子をもつフェニルアルキル基又は炭素原子数２ないし４のヒドロキシアルキル基を表し、
Ｔ6は水素原子、炭素原子数１ないし１８のアルキル基、炭素原子数５ないし１２のシクロアルキル基、炭素原子数３ないし８のアルケニル基、フェニル基、炭素原子数１ないし４のアルキル基で置換されたフェニル基、アルキル部分に１ないし４個の炭素原子をもつフェニルアルキル基を表し、
Ｔ7は水素原子、炭素原子数１ないし１８のアルキル基、未置換の又はヒドロキシル基で置換されたフェニル基、アルキル部分に１ないし４個の炭素原子をもつフェニルアルキル基、又は−ＣＨ2ＯＴ8を表し
Ｔ8は炭素原子数１ないし１８のアルキル基、炭素原子数３ないし８のアルケニル基、炭素原子数５ないし１０のシクロアルキル基、フェニル基、炭素原子数１ないし４のアルキル基で置換されたフェニル基、又はアルキル部分に１ないし４個の炭素原子をもつフェニルアルキル基を表し、
Ｔ9は炭素原子数２ないし８のアルキレン基、炭素原子数４ないし８のアルケニレン基、炭素原子数４のアルキニレン基、シクロへキシレン基、−Ｏ−で１回又は数回中断された炭素原子数２ないし８のアルキレン基、又は式：−ＣＨ2ＣＨ（ＯＨ）ＣＨ2ＯＴ11ＯＣＨ2ＣＨ（ＯＨ）ＣＨ2−又は−ＣＨ2−Ｃ（ＣＨ2ＯＨ）2−ＣＨ2−で表される基を表し、
Ｔ10は−Ｏ−で１回又は数回中断され得る炭素原子数２ないし２０のアルキレン基、又はシクロへキシレン基を表し、
Ｔ11は炭素原子数２ないし８のアルキレン基；−Ｏ−で１回又は数回中断された炭素原子数２ないし１８のアルキレン基；１，３−シクロヘキシレン基、１，４−シクロへキシレン基、１，３−フェニレン基又は１，４−フェニレン基を表し、又は
Ｔ10及びＴ6は、２つの窒素原子と一緒になって、ピペラジン環を表わし；
式（ＩＩｃ）で表される化合物において、
Ｒ’2は炭素原子数１ないし１２のアルキル基を表し、及びｋは１ないし４の数を表わし
；
式（ＩＩＩ）で表される化合物において、
ｕは１又は２を表わし、ｒは１ないし３の整数を表わし、置換基Ｙ1は互いに独立して、水素原子、ヒドロキシル基、フェニル基又はハロゲン原子、ハロゲノメチル基、１ないし１２個の炭素原子を有するアルキル基、１ないし１８個の炭素原子を有するアルコキシ基、基−ＣＯＯ（炭素原子数１ないし１８のアルキル）基によって置換された１ないし１８個の炭素原子を有するアルコキシ基を表わし；
もしもｕが１を表わす場合、
Ｙ2は１ないし１８個の炭素原子を有するアルキル基、未置換であるか又はヒドロキシル基、ハロゲン原子、１ない１８個の炭素原子を有するアルキル基又はアルコキシ基によって置換されたフェニル基；
１ないし１２個の炭素原子を有し、かつ−ＣＯＯＨ、−ＣＯＯＹ8、−ＣＯＮＨ2、−ＣＯＮＨＹ9、−ＣＯＮＹ9Ｙ10、−ＮＨ2、−ＮＨＹ9、−ＮＹ9Ｙ10、−ＮＨＣＯＹ11、−ＣＮ及び／又は−ＯＣＯＹ11によって置換されたアルキル基；
４ないし２０個の炭素原子を有し、一つ又はそれ以上の酸素原子によって中断され、かつ未置換であるか又はヒドロキシル基もしくは１ないし１２個の炭素原子を有するアルコキシ基によって置換されたアルキル基、３ないし６個の炭素原子を有するアルケニル基、グリシジル基、未置換か又はヒドロキシル基、１ないし４個の炭素原子を有するアルキル基、及び／又は−ＯＣＯＹ11によって置換されたシクロヘキシル基、アルキル部分に１ないし５個の炭素原子を有し、かつ未置換か、又はヒドロキシル基、塩素原子及び／又はメチル基によって置換されたフェニルアルキル基、−ＣＯＹ12又はＳＯ2Ｙ13を表し、もしくは、
ｕが２を表わす場合、
Ｙ2は２ないし１６個の炭素原子を有するアルキレン基、４ないし１２個の炭素原子を有するアルケニレン基、キシリレン基、３ないし２０個の炭素原子を有し、一つ又はそれ以上の−Ｏ−原子によって中断され、及び／又はヒドロキシル基によって置換されたアルキレン基、−ＣＨ2ＣＨ（ＯＨ）ＣＨ2−Ｏ−Ｙ15−ＯＣＨ2ＣＨ（ＯＨ）ＣＨ2、−ＣＯ−Ｙ16−ＣＯ−、−ＣＯ−ＮＨ−Ｙ17−ＮＨ−ＣＯ−又は−（ＣＨ2）m−ＣＯ2−Ｙ18−ＯＣＯ−（ＣＨ2）m（式中、ｍは１、２又は３を表わす。）を表わし、
Ｙ8は、１ないし１８個の炭素原子を有するアルキル基、３ないし１８個の炭素原子を有するアルケニル基、３ないし２０個の炭素原子を有するアルキル基であって一つ又はそれ以上の酸素原子又は硫黄原子又は−ＮＴ6−によって中断及び／又はヒドロキシル基によって置換されたアルキル基、１ないし４個の炭素原子を有しかつＰ（Ｏ）（ＯＹ14）2、−ＮＹ9Ｙ10又は−ＯＣＯＹ11及び／又はヒドロキシル基によって置換されたアルキル基、３ないし１８個の炭素原子を有するアルケニル基、グリシジル基、又はアルキル部位に１ないし５個の炭素原子を有するフェニルアルキル基を表わし、
Ｙ9及びＹ10は、互いに独立して、１ないし１２個の炭素原子を有するアルキル基、３ないし１２個の炭素原子を有するアルコキシアルキル基、４ないし１６個の炭素原子を有するジアルキルアミノアルキル基、又は５ないし１２個の炭素原子を有するシクロヘキシル基を表わすか、又は、Ｙ9及びＹ10は一緒になって、各々の場合において３ないし９個の炭素原子を有するアルキレン基、オキサアルキレン基又はアザアルキレン基を表わし、
Ｙ11は、１ないし１８個の炭素原子を有するアルキル基、２ないし１８個の炭素原子を有するアルケニル基、又はフェニル基を表わし、
Ｙ12は、１ないし１８個の炭素原子を有するアルキル基、２ないし１８個の炭素原子を有するアルケニル基、フェニル基、１ないし１２個の炭素原子を有するアルコキシ基、フェノキシ基、１ないし１２個の炭素原子を有するアルキルアミノ基、又はフェニルアミノ基を表わし、
Ｙ13は、１ないし１８個の炭素原子を有するアルキル基、フェニル基、又はアルキル基において１ないし８個の炭素原子を有するアルキルフェニル基を表わし、Ｙ14は、１ないし１２個の炭素原子を有するアルキル基、又はフェニル基を表わし、
Ｙ15は、２ないし１０個の炭素原子を有するアルキレン基、フェニレン基、又は基−フェニレン−Ｍ−フェニレン−（式中、Ｍは−Ｏ−、−Ｓ−、−ＳＯ2−、−ＣＨ2−又は−Ｃ（ＣＨ3）2−を表わす。)を表わし、
Ｙ16は、各々の場合において２ないし１０個の炭素原子を有するアルキレン基、オキサアルキレン基又はチアアルキレン基、フェニレン基又は２ないし６個の炭素原子を有するアルケニレン基を表わし、
Ｙ17は、２ないし１０個の炭素原子を有するアルキレン基、フェニレン基、又はアルキル部位において１ないし１１個の炭素原子を有するアルキルフェニレン基を表わし、及び
Ｙ18は、２ないし１０個の炭素原子を有するアルキレン基、又は４ないし２０個の炭素原子を有し、かつ酸素原子によって一回又は数回中断されたアルキレン基を表わし；
式（ＩＶ）で表わされる化合物において、ｘは１ないし３の整数を表わし、置換基Ｌは互いに独立して水素原子、アルキル基、各々の場合において１ないし２２個の炭素原子を有するアルコキシ基又はアルキルチオ基、フェノキシ基又はフェニルチオ基を表わす請求項２記載のポリマー組成物。
【請求項４】
　前記紫外線吸収剤の総量が、ポリマーの重量に基づき、０．００５ないし５％である請求項１記載のポリマー組成物。
【請求項５】
　立体障害アミンが、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）　ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合生成物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの直鎖又は環式縮合生成物、トリス（２，２，６，６−テトラメチル−４−ピペリジル）ニトリロトリアセテート、テトラキス（２，２，６，６−テトラメチル−４−ピペリジル）−１，２，３，４−ブタン−テトラカルボキシレート、１，１’−（１，２−エタンジイル）ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンの直鎖又は環式縮合生成物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合生成物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンの縮合生成物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−及び４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合生成物、１，２−ビス（３−アミノプロピルアミノ）エ
タンと２，４，６−トリクロロ−１，３，５−トリアジン並びに４−ブチルアミノ−２，２，６，６−テトラメチルピペリジンの縮合生成物（ＣＡＳ　Ｒｅｇ．　Ｎｏ．　［１３６５０４−９６−６］）、Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソスピロ［４．５］デカン、７，７，９，９−テトラメチル−２−シクロウンデシル−１−オキサ−３，８−ジアザ−４−オキソスピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレン−マロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、及びマレイン酸無水物−α−オレフィン−コポリマーと２，２，６，６−テトラメチル−４−アミノピペリジン、１，２，２，６，６−ペンタメチル−４−アミノピペリジン又は化合物
【化１３】
2004143457.tif 000107
（式中、ｎは１ないし１５を表わす。）
との反応生成物からなる群から選択される請求項１記載のポリマー組成物。
【請求項６】
　前記立体障害アミン化合物が、ポリマーの重量に基づいて、０．００５ないし５重量％の量で存在する請求項１記載のポリマー組成物。
【請求項７】
　縮合生成物が、式（Ｉ）及び／又は（ＩＩ）
【化１４】
2004143457.tif 000108
で表わされるものである請求項１記載のポリマー組成物。
【請求項８】
　式中、Ｒ101及びＲ102がメチル基を表わす請求項１記載のポリマー組成物。
【請求項９】
　前記縮合生成物が、熱可塑性ポリマーの重量に基づいて、０．００５ないし１０重量％の量で存在する請求項１記載のポリマー組成物。
【請求項１０】
　前記熱可塑性ポリマーが、ポリオレフィン、ポリエステル、ポリビニルアルコール、ポリ酢酸ビニル及びポリカーボネートからなる群から選択される請求項１記載のポリマー組成物。
【請求項１１】
　厚さ１０μないし３００μのフィルム形状の請求項１記載のポリマー組成物。
【請求項１２】
　前記フィルムは、少なくとも１層が、請求項１記載の縮合生成物、成分ｂ）及び成分ｃ１）、ｃ２）又はｃ３）を含む２ないし７のポリマー層の多層構造である請求項１１記載のポリマー組成物。
【請求項１３】
　フェノール系抗酸化剤、ホスフィット又はホスホナイト、更なる蛍光染料又は顔料、加工助剤、充填剤又は強化材及び防曇剤からなる群から選択される更なる添加剤を含む請求項１記載のポリマー組成物。
【請求項１４】
　請求項１記載の熱可塑性ポリマー組成物の陰又は下で、植物を化学線へ曝露することを含む植物の成長を増進する方法。
【請求項１５】
　温室及び小さいトンネルカバーのためのフィルム、日除けネット及びスクリーンのためのフィルム又はフィラメント、根囲いフィルム、若い植物の保護のための不織布又は成形品の形状での農業用途のための熱可塑性ポリマー中の植物成長増進添加剤としての、
紫外線吸収剤；又は
式
【化１５】
2004143457.tif 000109
（式中、Ｒは水素原子又はメチル基を表わす。）で表わされる基を少なくとも１つ含む立体障害性アミン；または
紫外線吸収剤及び式
【化１６】
2004143457.tif 000110
（式中、Ｒは水素原子又はメチル基を表わす。）で表わされる基を少なくとも１つ含む立体障害性アミンと一緒での、
【化１７】
2004143457.tif 000111
及び
【化１８】
2004143457.tif 000112
（Ｒ101及びＲ102は、独立して水素原子又は炭素原子数１ないし１８のアルキル基を表わす。）で表わされる縮合生成物の使用。
【請求項１６】
　温室及び小さいトンネルカバーのためのフィルム、日除けネット及びスクリーンのためのフィルム又はフィラメント、根囲いフィルム、若い植物の保護のための不織布又は成形品の形状での農業用途のための熱可塑性ポリマー中の植物成長増進添加剤としての、
紫外線吸収剤；又は
式
【化１９】
2004143457.tif 000113
（式中、Ｒは水素原子又はメチル基を表わす。）で表わされる基を少なくとも１つ含む立体障害性アミン；または
紫外線吸収剤及び
式
【化２０】
2004143457.tif 000114
（式中、Ｒは水素原子又はメチル基を表わす。）で表わされる基を少なくとも１つ含む立体障害性アミン立体障害性アミンと一緒に
【化２１】
2004143457.tif 000115
及び
【化２２】
2004143457.tif 000116
（Ｒ101及びＲ102は、独立して水素原子又は炭素原子数１ないし１８のアルキル基を表わす。）で表わされる縮合生成物を使用する方法。
【発明の詳細な説明】
【技術分野】
【０００１】
　本発明は、植物の成長を増進するための温室フィルム又は一般的なバイオマス生産に有用な熱可塑性ポリマー組成物に関する。本発明の更なる態様は、温室フィルム中へ光安定剤と一緒に光活性添加剤を配合することによる温室中での植物の成長を増進するための方法、及び重合性温室フィルム中の植物成長増進添加剤としての、光安定剤と一緒でのジアルキルアミノベンズアルデヒドとバルビツル酸の縮合生成物の使用である。
【背景技術】
【０００２】
　いくつかの種類の作物は、日射の紫外線成分によって分解され、その作物の高い品質及び生産性を得るためには、日射の紫外線成分を濾去しなければならないことは従来技術において既知である。更に、いくつかの微生物、例えば、灰色かび病菌（Ｂｏｔｒｙｔｉｓ
　Ｃｉｎｅｒｅａ）、並びにいくつかの害虫、例えばコナジラミ（ｗｈｉｔｅ　ｆｌｉｅｓ）、アブラムシ（ａｐｈｉｄｅｓ）、アザミウマ（ｔｈｒｉｐｓ）又は葉もぐり虫（Ｌｅａｆｍｉｎｅｒｓ）は、特定の紫外線下で繁殖し得る。これらの有害生物は、紫外線が、植物に到達しない、もしくは少量しか到達しない場合、非常に減少し得る［Ｒ．レウベニ他，温室成長作物における葉の病原体の防除のための光選択性ＰＥフィルムの開発，Ｐｌａｓｔｉｃｕｌｔｕｒｅ　Ｎｏ．１０２，７頁（１９９４年）；Ｙ．アンチグヌス他，昆虫、及びウィルス性疾病の蔓延に対して植物を保護するための紫外線吸収プラスチックシートの使用，ＣＩＰＡ　Ｃｏｎｇｒｅｓｓ　１９９７年　３月，２２ないし３３頁］。他方で、特定領域の紫外線を必要とする、ミツバチの活動が、植物、例えば、トマト、胡瓜、南瓜等の顕花植物の結実を確実にするために、温室中で維持される必要がある。
【非特許文献１】Ｒ．レウベニ他，温室成長作物における葉の病原体の防除のための光選択性ＰＥフィルムの開発，Ｐｌａｓｔｉｃｕｌｔｕｒｅ　Ｎｏ．１０２，７頁（１９９４年）。
【非特許文献２】Ｙ．アンチグヌス他，昆虫、及びウィルス性疾病の蔓延に対して植物を保護するための紫外線吸収プラスチックシートの使用，ＣＩＰＡ　Ｃｏｎｇｒｅｓｓ　１９９７年　３月，２２ないし３３頁。
【発明の開示】
【発明が解決しようとする課題】
【０００３】
　植物の成長は、光合成、光形態形成及び光周性によって調節される。これらの過程全てが、光を必要とし、かつ植物の成長に対して、独自の方法で貢献する。もしも屋外の日射のスペクトルが、温室を覆う農業用フィルムの光学的特性によって、非常に変性され得るならば、植物の成長に変化が起こり得る。農業用フィルムによる、透過輻射線の変化は、光合成及び光形態形成の効果を誘発し、その結果、作物の評価に非常に重要な植物の構造及び形状の改良を起こし得る。
【０００４】
　ジアルキルアミノベンズアルデヒドとバルビツル酸の縮合生成物は、温室を覆う熱可塑性ポリマーフィルム中へ配合された場合、温室での植物の成長を増進させる。近紫外線のある部分は、この縮合生成物によって濾去され、そして、多くの植物の早期成長の要因と考えられている、本質的により長い波長の蛍光に変えられる。
【０００５】
　この縮合生成物単独では、特定の期間、所望の効果を保証するために、十分な光化学的安定性がない。驚くべきことに、紫外線吸収剤との又は／及び立体障害アミンとの前記縮合生成物の組合せ使用が、ポリマーフィルムの耐用年数を非常に長くすることが今や発見された。前記縮合生成物の蛍光は高くとどまり、植物成長効果は長期に渡り維持される。たとえ、紫外線吸収剤が、蛍光縮合生成物から紫外線を濾去するといえども、後者の蛍光
収量は、所望の植物成長効果を保証するほど十分に多く残る。縮合生成物それ自体は、主に近紫外線領域における吸収のために着色されるが、蛍光のストークスシフトが大きい故に、赤茶けた色の光を放射する。この蛍光は、可視光スペクトルの赤色領域中を透過する光（最大放射約６３５ｎｍ）を増加させ、茎の長さ、太さ及び成長周期等の、作物の生産高及び品質に非常に大きな影響を与える。
【０００６】
　製品は、様々なポリマー及び他のしばしば使用される添加剤との非常に良好な混和性がある。
【課題を解決するための手段】
【０００７】
　本発明の一つの態様は、
ａ）熱可塑性ポリマー；
ｂ）
【化２３】
2004143457.tif 000002
及び
【化２４】
2004143457.tif 000003
の縮合生成物（式中、Ｒ101及びＲ102は、独立して水素原子又は炭素原子数１ないし１８のアルキル基を表わす。）；
ｃ１）紫外線吸収剤；又は
ｃ２）式
【化２５】
2004143457.tif 000004
（式中、Ｒは水素原子又はメチル基を表わす。）で表わされる基を少なくとも１つ含む立体障害性アミン；又は
ｃ３）紫外線吸収剤及び式
【化２６】
2004143457.tif 000005
（式中、Ｒは水素原子又はメチル基を表わす。）で表わされる基を少なくとも１つ含む立体障害性アミン
を含む、温室及び小さいトンネルカバーのためのフィルム、日除けネット及びスクリーンのためのフィルム又はフィラメント、根囲いフィルム、若い植物の保護のための不織布又は成形品形状での農業用途のためのポリマー組成物である。
【発明を実施するための最良の形態】
【０００８】
　好ましくは、紫外線吸収剤は、ベンゾトリアゾール紫外線吸収剤、ベンゾフェノン紫外線吸収剤、ヒドロキシフェニルトリアジン紫外線吸収剤及び蓚酸アニリド紫外線吸収剤又はそれらの混合物からなる群から選択される。
【０００９】
　本発明の特定の態様では、ヒドロキシベンゾフェノンが、式Ｉ
【化２７】
2004143457.tif 000006
で表わされるものであり；
２−ヒドロキシフェニルベンゾトリアゾールが、式ＩＩａ、ＩＩｂ又はＩＩｃ
【化２８】
2004143457.tif 000007
で表わされるものであり；
２−ヒドロキシフェニルトリアジンが式ＩＩＩ
【化２９】
2004143457.tif 000008
で表わされるものであり；
及びオキサリニドが、式（ＩＶ）
【化３０】
2004143457.tif 000009
で表わされるものであり；
式（Ｉ）で表わされる化合物において、ｖは１ないし３の整数を表わし、ｗは１又は２を表わし、そして置換基Ｚは、互いに独立して水素原子、ハロゲン原子、ヒドロキシル基又は１ないし１２個の炭素原子を有するアルコキシ基を表わし；
式（ＩＩａ）で表わされる化合物において、
Ｒ1は、水素原子、１ないし２４個の炭素原子を有するアルキル基、アルキル基部分に１ないし４個の炭素原子を有するフェニルアルキル基、５ないし８個の炭素原子を有するシクロアルキル基、又は式
【化３１】
2004143457.tif 000010
［式中、Ｒ4及びＲ5は、互いに独立して、おのおの炭素原子数１ないし５のアルキル基を表わすか、又はＲ4は、基：ＣnＨ2n+1-mと一緒になって、炭素原子数５ないし１２のシクロアルキル基を形成し、
ｍは１又は２を表し、ｎは２ないし２０の整数を表し、及び
Ｍは式−ＣＯＯＲ6（式中、Ｒ6は水素原子、炭素原子数１ないし１２のアルキル基、アルキル部分及びアルコキシ部分にそれぞれ１ないし２０個の炭素原子をもつアルコキシアルキル基、又はアルキル部分に１ないし４個の炭素原子をもつフェニルアルキル基を表わす。）で表される基を表わす。］で表される基を表し、
Ｒ2は水素原子、ハロゲン原子、炭素原子数１ないし１８のアルキル基、及びアルキル部分に１ないし４個の炭素原子をもつフェニルアルキル基を表し、及びＲ3は水素原子、塩素原子、それぞれ１ないし４個の炭素原子をもつアルキル基又はアルコキシ基、又はＣＯＯＲ6（式中、Ｒ6は上記に定義された意味を表わす。）を表し、基Ｒ1及びＲ2の少なくとも一方は、水素原子以外を表し；
式（ＩＩｂ）で表わされる化合物において
Ｔは水素原子又は炭素原子数１ないし６のアルキル基を表し、
Ｔ1は水素原子、塩素原子又は、それぞれ１ないし４個の炭素原子をもつアルキル基もしくはアルコキシ基を表し、
ｎは１又は２を表し、及び
ｎが１を表わす場合、
Ｔ2は塩素原子又は式−ＯＴ3又は
【化３２】
2004143457.tif 000011
で表される基を表し、及び
ｎが2を表わす場合、Ｔ2は式
【化３３】
2004143457.tif 000012
又はＯ−Ｔ9−Ｏ−で表される基を表し
ここで、Ｔ3は水素原子；未置換の又は１ないし３個のヒドロキシル基でもしくは−ＯＣＯＴ6で置換された炭素原子数１ないし１８のアルキル基；−Ｏ−又はＮＴ6−で１回又は数回中断され、かつ未置換の又はヒドロキシル基又は−ＯＣＯＴ6で置換された炭素原子数３ないし１８のアルキル基；未置換の又はヒドロキシル基及び／又は炭素原子数１ないし４のアルキル基によって置換された炭素原子数５ないし１２のシクロアルキル基；未置換の又はヒドロキシル基で置換された炭素原子数２ないし１８のアルケニル基；アルキル部分に１ないし４個の炭素原子をもつフェニルアルキル基、又は式−ＣＨ2ＣＨ（ＯＨ）−Ｔ7又は
【化３４】
2004143457.tif 000013
で表される基を表し；
Ｔ4及びＴ5は互いに独立して、水素原子、炭素原子数１ないし１８のアルキル基；−Ｏ−又は−ＮＴ6−で１回又は数回中断された炭素原子数３ないし１８のアルキル基；炭素原子数５ないし１２のシクロアルキル基、フェニル基、炭素原子数１ないし４のアルキル基で置換されたフェニル基、炭素原子数３ないし８のアルケニル基、アルキル部分に１ないし４個の炭素原子をもつフェニルアルキル基又は炭素原子数２ないし４のヒドロキシアルキル基を表し、
Ｔ6は水素原子、炭素原子数１ないし１８のアルキル基、炭素原子数５ないし１２のシクロアルキル基、炭素原子数３ないし８のアルケニル基、フェニル基、炭素原子数１ないし４のアルキル基で置換されたフェニル基、アルキル部分に１ないし４個の炭素原子をもつフェニルアルキル基を表し、
Ｔ7は水素原子、炭素原子数１ないし１８のアルキル基、未置換の又はヒドロキシル基で置換されたフェニル基、アルキル部分に１ないし４個の炭素原子をもつフェニルアルキル基、又は−ＣＨ2ＯＴ8を表し
Ｔ8は炭素原子数１ないし１８のアルキル基、炭素原子数３ないし８のアルケニル基、炭素原子数５ないし１０のシクロアルキル基、フェニル基、炭素原子数１ないし４のアルキル基で置換されたフェニル基、又はアルキル部分に１ないし４個の炭素原子をもつフェニルアルキル基を表し、
Ｔ9は炭素原子数２ないし８のアルキレン基、炭素原子数４ないし８のアルケニレン基、炭素原子数４のアルキニレン基、シクロへキシレン基、−Ｏ−で１回又は数回中断された
炭素原子数２ないし８のアルキレン基、又は式：−ＣＨ2ＣＨ（ＯＨ）ＣＨ2ＯＴ11ＯＣＨ2ＣＨ（ＯＨ）ＣＨ2−又は−ＣＨ2−Ｃ（ＣＨ2ＯＨ）2−ＣＨ2−で表される基を表し、
Ｔ10は−Ｏ−で１回又は数回中断され得る炭素原子数２ないし２０のアルキレン基、又はシクロへキシレン基を表し、
Ｔ11は炭素原子数２ないし８のアルキレン基；−Ｏ−で１回又は数回中断された炭素原子数２ないし１８のアルキレン基；１，３−シクロヘキシレン基、１，４−シクロへキシレン基、１，３−フェニレン基又は１，４−フェニレン基を表し、又は
Ｔ10及びＴ6は、２つの窒素原子と一緒になって、ピペラジン環を表わし；
式（ＩＩｃ）で表される化合物において、
Ｒ’2は炭素原子数１ないし１２のアルキル基を表し、及びｋは１ないし４の数を表わし；
式（ＩＩＩ）で表される化合物において、
ｕは１又は２を表わし、ｒは１ないし３の整数を表わし、置換基Ｙ1は互いに独立して、水素原子、ヒドロキシル基、フェニル基又はハロゲン原子、ハロゲノメチル基、１ないし１２個の炭素原子を有するアルキル基、１ないし１８個の炭素原子を有するアルコキシ基、基−ＣＯＯ（炭素原子数１ないし１８のアルキル）基によって置換された１ないし１８個の炭素原子を有するアルコキシ基を表わし；
もしもｕが１を表わす場合、
Ｙ2は１ないし１８個の炭素原子を有するアルキル基、未置換であるか又はヒドロキシル基、ハロゲン原子、１ない１８個の炭素原子を有するアルキル基又はアルコキシ基によって置換されたフェニル基；
１ないし１２個の炭素原子を有し、かつ−ＣＯＯＨ、−ＣＯＯＹ8、−ＣＯＮＨ2、−ＣＯＮＨＹ9、−ＣＯＮＹ9Ｙ10、−ＮＨ2、−ＮＨＹ9、−ＮＹ9Ｙ10、−ＮＨＣＯＹ11、−ＣＮ及び／又は−ＯＣＯＹ11によって置換されたアルキル基；
４ないし２０個の炭素原子を有し、一つ又はそれ以上の酸素原子によって中断され、かつ未置換であるか又はヒドロキシル基もしくは１ないし１２個の炭素原子を有するアルコキシ基によって置換されたアルキル基、３ないし６個の炭素原子を有するアルケニル基、グリシジル基、未置換か又はヒドロキシル基、１ないし４個の炭素原子を有するアルキル基、及び／又は−ＯＣＯＹ11によって置換されたシクロヘキシル基、アルキル部分に１ないし５個の炭素原子を有し、かつ未置換か、又はヒドロキシル基、塩素原子及び／又はメチル基によって置換されたフェニルアルキル基、−ＣＯＹ12又はＳＯ2Ｙ13を表し、もしくは、
ｕが２を表わす場合、
Ｙ2は２ないし１６個の炭素原子を有するアルキレン基、４ないし１２個の炭素原子を有するアルケニレン基、キシリレン基、３ないし２０個の炭素原子を有し、一つ又はそれ以上の−Ｏ−原子によって中断され、及び／又はヒドロキシル基によって置換されたアルキレン基、−ＣＨ2ＣＨ（ＯＨ）ＣＨ2−Ｏ−Ｙ15−ＯＣＨ2ＣＨ（ＯＨ）ＣＨ2、−ＣＯ−Ｙ16−ＣＯ−、−ＣＯ−ＮＨ−Ｙ17−ＮＨ−ＣＯ−又は−（ＣＨ2）m−ＣＯ2−Ｙ18−ＯＣＯ−（ＣＨ2）m（式中、ｍは１、２又は３を表わす。）を表わし、
Ｙ8は、１ないし１８個の炭素原子を有するアルキル基、３ないし１８個の炭素原子を有するアルケニル基、３ないし２０個の炭素原子を有するアルキル基であって一つ又はそれ以上の酸素原子又は硫黄原子又は−ＮＴ6−によって中断及び／又はヒドロキシル基によって置換されたアルキル基、１ないし４個の炭素原子を有しかつＰ（Ｏ）（ＯＹ14）2、−ＮＹ9Ｙ10又は−ＯＣＯＹ11及び／又はヒドロキシル基によって置換されたアルキル基、３ないし１８個の炭素原子を有するアルケニル基、グリシジル基、又はアルキル部位に１ないし５個の炭素原子を有するフェニルアルキル基を表わし、
Ｙ9及びＹ10は、互いに独立して、１ないし１２個の炭素原子を有するアルキル基、３ないし１２個の炭素原子を有するアルコキシアルキル基、４ないし１６個の炭素原子を有するジアルキルアミノアルキル基、又は５ないし１２個の炭素原子を有するシクロヘキシル基を表わすか、又は、Ｙ9及びＹ10は一緒になって、各々の場合において３ないし９個の
炭素原子を有するアルキレン基、オキサアルキレン基又はアザアルキレン基を表わし、
Ｙ11は、１ないし１８個の炭素原子を有するアルキル基、２ないし１８個の炭素原子を有するアルケニル基、又はフェニル基を表わし、
Ｙ12は、１ないし１８個の炭素原子を有するアルキル基、２ないし１８個の炭素原子を有するアルケニル基、フェニル基、１ないし１２個の炭素原子を有するアルコキシ基、フェノキシ基、１ないし１２個の炭素原子を有するアルキルアミノ基、又はフェニルアミノ基を表わし、
Ｙ13は、１ないし１８個の炭素原子を有するアルキル基、フェニル基、又はアルキル基において１ないし８個の炭素原子を有するアルキルフェニル基を表わし、Ｙ14は、１ないし１２個の炭素原子を有するアルキル基、又はフェニル基を表わし、
Ｙ15は、２ないし１０個の炭素原子を有するアルキレン基、フェニレン基、又は基−フェニレン−Ｍ−フェニレン−（式中、Ｍは−Ｏ−、−Ｓ−、−ＳＯ2−、−ＣＨ2−又は−Ｃ（ＣＨ3）2−を表わす。)を表わし、
Ｙ16は、各々の場合において２ないし１０個の炭素原子を有するアルキレン基、オキサアルキレン基又はチアアルキレン基、フェニレン基又は２ないし６個の炭素原子を有するアルケニレン基を表わし、
Ｙ17は、２ないし１０個の炭素原子を有するアルキレン基、フェニレン基、又はアルキル部位において１ないし１１個の炭素原子を有するアルキルフェニレン基を表わし、及び
Ｙ18は、２ないし１０個の炭素原子を有するアルキレン基、又は４ないし２０個の炭素原子を有し、かつ酸素原子によって一回又は数回中断されたアルキレン基を表わし；
式（ＩＶ）で表わされる化合物において、ｘは１ないし３の整数を表わし、置換基Ｌは互いに独立して水素原子、アルキル基、各々の場合において１ないし２２個の炭素原子を有するアルコキシ基又はアルキルチオ基、フェノキシ基又はフェニルチオ基を表わす。
【００１０】
　炭素原子数１ないし１８個のアルキル基は、線状又は枝分かれであり得る。１８個までの炭素原子を有するアルキル基の例は、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基及びオクタデシル基である。
【００１１】
式(ＩＩａ)で表される化合物中
Ｒ1は水素原子または炭素原子数１ないし２４のアルキル基、例えばメチル基、エチル基、プロピル基、ブチル基，ヘキシル基、オクチル基、ノニル基、ドデシル基、テトラデシル基、ヘキサデシル基、オクタデシル基、ノナデシル基およびエイコシル基および相当する枝分かれ異性体を表わすことができる。
さらに、アルキル部分において１ないし４個の炭素原子をもつフェニルアルキル基、例えばベンジル基に加えて、Ｒ1はまた、炭素原子数５ないし８のシクロアルキル基、例えばシクロペンチル基、シクロヘキシル基およびシクロオクチル基、または式
【化３５】
2004143457.tif 000014
（式中、Ｒ4およびＲ5は、互いに独立して、おのおの炭素原子数１ないし５のアルキル基
、特にメチル基を表すか、またはＲ4は、基：ＣnＨ2n＋1-mと一緒になって、炭素原子数５ないし１２のシクロアルキル基、例えばシクロヘキシル基、シクロオクチル基およびシクロデシル基を形成する。）で表される基であり得る。Ｍは式−ＣＯＯＲ6（式中、Ｒ6は水素原子のみならず、炭素原子数１ないし１２のアルキル基、アルキル部分におよびアルコキシ部分にそれぞれ１ないし２０個の炭素原子をもつアルコキシアルキル基でもある。）で表される基である。
適当なアルキル基であるＲ6は、Ｒ1に対して列挙されたものである。適当なアルコキシアルキル基の例は−Ｃ2Ｈ4ＯＣ2Ｈ5、−Ｃ2Ｈ4ＯＣ8Ｈ17および−Ｃ4Ｈ8ＯＣ4Ｈ9である。１ないし４個の炭素原子をもつフェニルアルキル基としてのＲ6は、例えばベンジル基、クミル基、α−メチルベンジル基またはフェニルブチル基である。
【００１２】
　水素原子、ハロゲン原子例えば塩素原子および臭素原子に加えて、Ｒ2はまた炭素原子数１ないし１８のアルキル基を表すこともできる。このようなアルキル基の例はＲ1の定義において示されている。Ｒ2はまた、アルキル部分に１ないし４個の炭素原子をもつフェニルアルキル基を表し、例えばベンジル基、α−メチルベンジル基およびクミル基でもあり得る。
【００１３】
　置換基としてのハロゲン原子は全ての場合においてフッ素原子、塩素原子、臭素原子またはヨウ素原子を意味し、好ましくは塩素原子または臭素原子およびさらに好ましくは塩素原子を意味する。
【００１４】
　基Ｒ1およびＲ2の少なくとも一方は水素原子以外でなければならない。
【００１５】
　水素原子または塩素原子に加えてＲ3はまたそれぞれ１ないし４個の炭素原子をもつ、アルキル基またはアルコキシ基、例えばメチル基、ブチル基、メトキシ基およびエトキシ基でもあり、およびまた−ＣＯＯＲ6でもある。
【００１６】
　式（ＩＩｂ)で表される化合物において
Ｔは水素原子または炭素原子数１ないし６のアルキル基、例えばメチル基およびブチル基であり、Ｔ1は水素原子または塩素原子のみならず、それぞれ１ないし４個の炭素原子をもつアルキル基もしくはアルコキシ基、例えばメチル基、メトキシ基およびブトキシ基でもあり、
ｎが１を表す場合、
Ｔ2は塩素原子または式−ＯＴ3または−ＮＴ4Ｔ5で表される基である。ここで
Ｔ3は水素原子または炭素原子数１ないし１８のアルキル基（Ｒ1の定義を参照）である。これらのアルキル基は、１ないし３個のヒドロキシル基または基：−ＯＣＯＴ6で置換され得る。さらにＴ3は−Ｏ−または−ＮＴ6−で１回または数回中断され、かつ未置換のまたはヒドロキシル基または−ＯＣＯＴ6で置換された炭素原子数３ないし１８のアルキル基（Ｒ1の定義を参照）であり得る。シクロアルキル基としてのＴ3の例はシクロペンチル基、シクロヘキシル基またはシクロオクチル基である。
Ｔ3はまた、炭素原子数２ないし１８のアルケニル基でもあり得る。適当なアルケニル基はＲ1の定義において列挙したアルキル基から誘導される。これらのアルケニル基はヒドロキシル基で置換され得る。フェニルアルキル基としてのＴ3の例はベンジル基、フェニルエチル基、クミル基、α−メチルベンジル基またはベンジル基である。Ｔ3はまた、式−ＣＨ2ＣＨ（ＯＨ）−Ｔ7または
【化３６】
2004143457.tif 000015
で表される基を表すこともできる。
【００１７】
Ｔ3と同様に、Ｔ4およびＴ5は、互いに独立して、水素原子のみならず、炭素原子数１ないし１８のアルキル基または−Ｏ−または−ＮＴ6−で１回または数回中断された炭素原子数３ないし１８のアルキル基を表すことができる。Ｔ4およびＴ5はまた、炭素原子数５ないし１２のシクロアルキル基、例えばシクロペンチル基、シクロヘキシル基またはシクロオクチル基でもまたあり得る。アルケニル基としてのＴ4およびＴ5の例は、Ｔ3の説明において見出し得る。アルキル部分に１ないし４個の炭素原子をもつフェニルアルキル基としてのＴ4およびＴ5の例は、ベンジル基またはフェニルブチル基である。最後に、これらの置換基はまた炭素原子数１ないし３のヒドロキシアルキル基でもあり得る。
【００１８】
　ｎが２を表す場合には、Ｔ2は式
【化３７】
2004143457.tif 000016
または−Ｏ−Ｔ9−Ｏ−で表される２価の基である。
　水素原子に加えて、Ｔ6（上記もまた参照）はまた、アルキル基、シクロアルキル基、アルケニル基、アリール基またはフェニルアルキル基であり；このような基の例は既に上に示したものである。
【００１９】
　上述した水素原子およびフェニルアルキル基および長鎖アルキル基に加えて、Ｔ7はフェニル基またはヒドロキシフェニル基および、また−ＣＨ2ＯＴ8でもあり得、ここで、Ｔ8は列挙したアルキル基、アルケニル基、シクロアルキル基、アリール基またはフェニルアルキル基のうちの１つとすることができる。
【００２０】
　２価の基Ｔ9は炭素原子数２ないし８のアルキレン基であり得、そしてこのような基はまた枝分れすることができる。このことはアルケニレン基およびアルキニレン基である、Ｔ9にもまた適用される。シクロヘキシレン基と同様に、Ｔ9は式−ＣＨ2ＣＨ（ＯＨ）ＣＨ2ＯＴ11ＯＣＨ2ＣＨ（ＯＨ）ＣＨ2−または−ＣＨ2−Ｃ（ＣＨ2ＯＨ）2−ＣＨ2−で表される基であり得る。
【００２１】
　Ｔ10は２価の基であり、シクロヘキシレン基のほかに、−Ｏ−で１回または数回中断され得る炭素原子数２ないし２０のアルキレン基でもまたある。適当なアルキレン基は、Ｒ1の定義において言及したアルキル基から誘導される。
【００２２】
　Ｔ11もまたアルキレン基を表す。それは、２ないし８個の炭素原子を含み、またはそれが−Ｏ−で１回または数回中断される場合、４ないし１０個の炭素原子を含む。Ｔ11はまた、１，３−シクロヘキシレン基、１，４−シクロへキシレン基、１，３−フェニレン基または１，４−フェニレン基をも表す。
【００２３】
　２つの窒素原子と一緒になってＴ6およびＴ10はピペラジン環を表すこともできる。
【００２４】
　式（Ｉ）、（ＩＩａ）、（ＩＩｂ）、（ＩＩｃ）、（ＩＩＩ）及び（ＩＶ）で表わされる化合物におけるアルキル基、アルコキシ基、フェニルアルキル基、アルキレン基、アルケニレン基、アルコキシアルキル基及びシクロアルキル基及び又はアルキルチオ基、オキサアルキレン基、又はアゾアルキレン基の例は、上述から論理的に推測され得る。
【００２５】
　ベンゾトリアゾール紫外線吸収剤の中で、式ＩＩａで表わされるものが、一般的に好ま
れる。
【００２６】
　式（Ｉ）、（ＩＩａ）、（ＩＩｂ）、（ＩＩｃ）、（ＩＩＩ）及び（ＩＶ）で表わされる紫外線吸収剤はそれ自体公知でありそしてそれらの製造法と共に、例えば国際出願　ＷＯ　９６／２８４３１号公報、欧州特許公開第３２３４０８号公報、欧州特許公開第５７１６０号公報、米国特許第５７３６５９７号明細書（欧州特許公開第４３４６０８号公報）、米国特許公開第４６１９９５６号公報、独国特許公開第３１３５８１０号公報及び英国特許公開第１３３６３９１号公報に記載されている。
置換基の好ましい意味および個々の化合物は言及した文献から推測することができる。
【００２７】
　他の態様において、ヒドロキシフェニルトリアジン類の紫外線吸収剤は、式（ＩＩＩａ）
【化３８】
2004143457.tif 000017
［式中、ｎは、１又は２を表わし；
Ｒ301、Ｒ’301、Ｒ302及びＲ’302は、互いに独立して、Ｈ、ＯＨ、炭素原子数１ないし１２のアルキル基；炭素原子数２ないし６のアルケニル基；炭素原子数１ないし１２のアルコキシ基；炭素原子数２ないし１８のアルケノキシ基；ハロゲン原子；トリフルオロメチル基；炭素原子数７ないし１１のフェニルアルキル基；フェニル基；炭素原子数１ないし１８のアルキル基、炭素原子数１ないし１８のアルコキシ基又はハロゲン原子によって置換されたフェニル基；フェノキシ基；又は炭素原子数１ないし１８のアルキル基、炭素原子数１ないし１８のアルコキシ基、又はハロゲン原子によって置換されたフェノキシ基を表わし；
Ｒ303及びＲ304は、互いに独立して、Ｈ、炭素原子数１ないし１２のアルキル基；ＯＲ’307；炭素原子数２ないし６のアルケニル基；炭素原子数２ないし１８のアルケノキシ基；ハロゲン原子；トリフルオロメチル基；炭素原子数７ないし１１のフェニルアルキル基；フェニル基；炭素原子数１ないし１８のアルキル基、炭素原子数１ないし１８のアルコキシ基又はハロゲン原子によって置換されたフェニル基；フェノキシ基；又は炭素原子数１ないし１８のアルキル基、炭素原子数１ないし１８のアルコキシ基、又はハロゲン原子によって置換されたフェノキシ基を表わし、
Ｒ306は、水素原子、炭素原子数１ないし２４のアルキル基、炭素原子数５ないし１２のシクロアルキル基、又は炭素原子数７ないし１５のフェニルアルキル基を表わし；
ｎ＝１の場合のＲ307、及びＲ’307は、互いに独立して、水素原子又は炭素原子数１ないし１８のアルキル基を表わすか；又は、ＯＨ、炭素原子数１ないし１８のアルコキシ基、アリルオキシ基、ハロゲン原子、−ＣＯＯＨ、−ＣＯＯＲ308、−ＣＯＮＨ2、−ＣＯＮＨＲ309、−ＣＯＮ（Ｒ309）（Ｒ310）、−ＮＨ2、−ＮＨＲ309、−Ｎ（Ｒ309）（Ｒ310）、ＮＨＣＯＲ311、−ＣＮ、ＯＣＯＲ311、フェノキシ基及び／又は炭素原子数１ないし１８のアルキル基、炭素原子数１ないし１８のアルコキシ基又はハロゲン原子によって置換
されたフェノキシ基によって置換された炭素原子数１ないし１２のアルキル基を表わし；又はＲ307は、−Ｏ−によって中断されそしてＯＨによって置換され得る炭素原子数３ないし５０のアルキル基を表わし；又はＲ7は、炭素原子数３ないし６のアルケニル基；グリシジル基；ＯＨ、炭素原子数１ないし４のアルキル基又は−ＯＣＯＲ311によって置換されたシクロアルキル基；未置換であるか又はＯＨ、Ｃｌ又はＣＨ3によって置換された炭素原子数７ないし１１のフェニルアルキル基；−ＣＯ−Ｒ312又は−ＳＯ2−Ｒ313を表わし；
ｎ＝２の場合のＲ307は、炭素原子数２ないし１６のアルキレン基、炭素原子数４ないし１２のアルケニレン基、キシリレン、Ｏによって中断及び／又はＯＨによって置換された炭素原子数３ないし２０のアルキレン基を表わすか、又は式−ＣＨ2ＣＨ（ＯＨ）ＣＨ2Ｏ−Ｒ320−ＯＣＨ2ＣＨ（ＯＨ）ＣＨ2−、−ＣＯ−Ｒ321−ＣＯ−、−ＣＯ−ＮＨ−Ｒ322−ＮＨ−ＣＯ−又は−（ＣＨ2）m−ＣＯＯ−Ｒ323−ＯＯＣ−（ＣＨ2）m−（式中、ｍは１ないし３の範囲の数を表わす。)を表わすか又は次式
【化３９】
2004143457.tif 000018
を表わし、
Ｒ308は、炭素原子数１ないし１８のアルキル基；炭素原子数２ないし１８のアルケニル基；ヒドロキシエチル基；Ｏ、ＮＨ、ＮＲ309又Ｓによって中断された及び／又はＯＨによって置換された炭素原子数３ないし５０のアルキル基；−Ｐ（Ｏ）（ＯＲ314）2、−Ｎ（Ｒ309）（Ｒ310）又は−ＯＣＯＲ311及び／又はＯＨによって置換された炭素原子数１ないし４のアルキル基；グリシジル基；炭素原子数５ないし１２のシクロアルキル基；フェニル基；炭素原子数７ないし１４のアルキルフェニル基又は炭素原子数７ないし１１のフェニルアルキル基を表わし；
Ｒ309及びＲ310は、互いに独立して、炭素原子数１ないし１２のアルキル基；炭素原子数３ないし１２のアルコキシアルキル基；炭素原子数４ないし１６のジアルキルアミノアルキル基又は炭素原子数５ないし１２のシクロアルキル基を表わすか、又はＲ309及びＲ310は一緒になって、炭素原子数３ないし９のアルキレン基又は−オキサアルキレン基又は−アザアルキレン基を表わし；
Ｒ311は、炭素原子数１ないし１８のアルキル基；炭素原子数２ないし１８のアルケニル基又はフェニル基；炭素原子数２ないし１２のヒドロキシアルキル基；シクロへキシル基を表わすか；又は−Ｏ−によって中断され、及びＯＨによって置換され得る炭素原子数３ないし５０のアルキル基を表わし；
Ｒ312は、炭素原子数１ないし１８のアルキル基；炭素原子数２ないし１８のアルケニル基；フェニル基；炭素原子数１ないし１８のアルコキシ基；炭素原子数３ないし１８のアルケニルオキシ基；Ｏ、ＮＨ、ＮＲ309、又はＳによって中断され、及び／又はＯＨによって置換される炭素原子数３ないし５０のアルコキシ基；シクロヘキシルオキシ基；炭素原子数７ないし１４のアルキルフェノキシ基；炭素原子数７ないし１１のフェニルアルコキシ基；フェノキシ基；炭素原子数１ないし１２のアルキルアミノ基；フェニルアミノ基；トリルアミノ基又はナフチルアミノ基を表わし；
Ｒ313は、炭素原子数１ないし１２のアルキル基；フェニル基；ナフチル基又は炭素原子数７ないし１４のアルキルフェニル基を表わし；
Ｒ314は、炭素原子数１ないし１２のアルキル基、メチルフェニル基又はフェニル基を表わし；
Ｒ320は、炭素原子数２ないし１０のアルキレン基；Ｏ、フェニレン基又は−フェニレン−Ｘ−フェニレン−基（式中、Ｘは、−Ｏ−、−Ｓ−、−ＳＯ2−、−ＣＨ2−、又は−Ｃ（ＣＨ3）2−を表わす。）によって中断された炭素原子数４ないし５０のアルキレン基を
表わし；
Ｒ321は、炭素原子数２ないし１０のアルキレン基、炭素原子数２ないし１０のオキサアルキレン基、炭素原子数２ないし１０のチアアルキレン基、炭素原子数６ないし１２のアリーレン基、又は炭素原子数２ないし６のアルケニレン基を表わし；
Ｒ322は、炭素原子数２ないし１０のアルキレン基、フェニレン基、トリレン基、ジフェニレンメタン基又は
【化４０】
2004143457.tif 000019
基を表わし；そして
Ｒ323は、炭素原子数２ないし１０のアルキレン基、又はＯによって中断された炭素原子数４ないし２０のアルキレン基を表わす。］で表わされるものである。
【００２８】
ハロゲン原子は、全ての場合において、フッ素、塩素、臭素又は沃素である。
【００２９】
アルキル基の例は、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチル−ヘキシル基、１，１，３−トリメチルヘキシル基、１，１，３，３−テトラメチルペンチル基、ノニル基、デシル基、ウンデシル基、１−メチルウンデシル基、ドデシル基である。
【００３０】
１２個までの炭素原子を有するアルコキシ基の例は、メトキシ基、エトキシ基、プロポキシ基、イソプロポキシ基、ブトキシ基、イソブトキシ基、ペントキシ基、イソペントキシ基、ヘキソキシ基、ヘプトキシ基、オクトキシ基、デシルオキシ基、ドデシルオキシ基である。
【００３１】
アルケノキシ基の例は、プロペニルオキシ基、ブテニルオキシ基、ペンテニルオキシ基、及びヘキセニルオキシ基である。
【００３２】
炭素原子数５ないし１２のシクロアルキル基の例は、シクロペンチル基、シクロへキシル基、シクロヘプチル基、シクロオクチル基、及びシクロドデシル基である。炭素原子数５ないし８のシクロアルキル基、特にシクロへキシル基が好ましい。
【００３３】
炭素原子数１ないし４のアルキル基で置換された炭素原子数５ないし１２のシクロアルキル基は、例えば、メチルシクロへキシル基又はジメチルシクロヘキシル基である。
【００３４】
ＯＨ−及び／又は炭素原子数１ないし１０のアルキル基で置換されたフェニル基は、例えば、メチルフェニル基、ジメチルフェニル基、トリメチルフェニル基、第三ブチルフェニル基、又は３，５−ジ−第三−ブチル−４−ヒドロキシフェニル基である。
【００３５】
アルコキシ置換されたフェニル基は、例えば、メトキシフェニル基、ジメトキシフェニル基又はトリメトキシフェニル基である。
【００３６】
炭素原子数７ないし９のフェニルアルキル基の例は、ベンジル基及びフェニルエチル基で
ある。
【００３７】
フェニル基上で−ＯＨによって及び／又は１０個までの炭素原子を有するアルキル基によって置換された炭素原子数７ないし９のフェニルアルキル基は、例えば、メチルベンジル基、ジメチルベンジル基、トリメチルベンジル基、第三ブチルベンジル基、又は３，５−ジ−第三−ブチル−４−ヒドロキシベンジル基である。
【００３８】
アルケニル基の例は、アリル基、２−メタリル基、ブテニル基、ペンテニル基、及びヘキセニル基がある。アリル基が好ましい。一位の炭素原子は、好ましくは飽和している。
【００３９】
アルキレン基の例は、メチレン基、エチレン基、プロピレン基、トリメチレン基、テトラメチレン基、ペンタメチレン基、２，２−ジメチルトリメチレン基、ヘキサメチレン基、トリメチルヘキサメチレン基、オクタメチレン基、及びデカメチレン基がある。
【００４０】
アルケニレン基の例は、ブテニレン基、ペンテニレン基、及びヘキセニレン基である。
【００４１】
炭素原子数６ないし１２のアリーレン基は、好ましくはフェニレン基である。
【００４２】
Ｏによって中断されたアルキル基は、例えば、−ＣＨ2−ＣＨ2−Ｏ−ＣＨ2−ＣＨ3−、−ＣＨ2−ＣＨ2−Ｏ−ＣＨ3−、又は−ＣＨ2−ＣＨ2−Ｏ−ＣＨ2−ＣＨ2−ＣＨ2−Ｏ−ＣＨ2−ＣＨ3−である。それは、好ましくは、ポリエチレングリコールから誘導される。一般的式は、−（（ＣＨ2）a−Ｏ）b−Ｈ／ＣＨ3（式中、ａは、１ないし６の数を表わし、そしてｂは、２ないし１０の数を表わす。）で表わされる。
【００４３】
炭素原子数２ないし１０のオキサアルキレン基及び炭素原子数２ないし１０のチアアルキレン基は、一つ又はそれ以上の炭素原子を、酸素原子又は硫黄原子で置換することによって、上記アルキレン基から推測される。
【００４４】
２−ヒドロキシベンゾフェノンの特定の例は、例えば、４−ヒドロキシ、４−メトキシ、４−オクチルオキシ、４−デシルオキシ、４−ドデシルオキシ、４−ベンジルオキシ、４，２’，４’−トリヒドロキシおよび２’−ヒドロキシ−４，４’−ジメトキシ誘導体である。
【００４５】
２−（２’−ヒドロキシフェニル）ベンゾトリアゾールの特定の例は、例えば、２−（２’−ヒドロキシ−５’−メチルフェニル）ベンゾトリアゾール、２−（３’，５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロ−ベンゾトリアゾール、２−（３’−第三ブチル−２’−ヒドロキシ−５’−メチルフェニル）−５−クロロ−ベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロ−ベンゾトリアゾール、２−（３’−第三ブチル−５’−［２−（２−エチルヘキシルオキシ）−カルボニルエチル］−２’−ヒドロキシフェニル）−５−クロロ−ベンゾトリアゾール、２−（３’−第三ブチル−２’−ヒドロキシ−５’−（２−メトキシカルボニルエチル）フェニル）−５−クロロ−ベンゾトリアゾール、２−（３’−第三ブチル−２’−ヒドロキシ−
５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニル）ベンゾトリアゾール、２，２’−メチレン−ビス［４−（１，１，３，３−テトラメチルブチル）−６−ベンゾトリアゾール−２−イルフェノール］、２−［３’−第三ブチル−５’−（２−メトキシカルボニルエチル）−２’−ヒドロキシフェニル］−２Ｈ−ベンゾトリアゾールとポリエチレングリコール３００とのエステル交換生成物、次式［Ｒ−ＣＨ2ＣＨ2−ＣＯＯ−ＣＨ2ＣＨ2−］2−［式中、Ｒは３’−第三ブチル−４’−ヒドロキシ−５’−２Ｈ−ベンゾトリアゾル−２−イルフェニル基を表す。］で表されるもの、２−［２’−ヒドロキシ−３’−（α，α−ジメチルベンジル）−５’−（１，１，３，３−テトラメチルブチル）フェニル］ベンゾトリアゾール、２−［２’−ヒドロキシ−３’−（１，１，３，３−テトラメチルブチル）−５’−（α，α−ジメチルベンジル）フェニル］ベンゾトリアゾールである。
【００４６】
　２−（２−ヒドロキシフェニル）−１，３，５−トリアジンの特定の例は、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシ−プロポキシ）フェニル］−４，６−ビス（２，４−ジメチル）−１，３，５−トリアジン、２−［２−ヒドロキシ−４−（２−ヒドロキシ−３−オクチルオキシ−プロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２［２−ヒドロキシ−４（２−ヒドロキシ−３−ドデシルオキシ−プロポキシ)フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシ−プロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン及び２−（２−ヒドロキシ−４−（２−エチルヘキシル）オキシ）フェニル−４，６−ジ（４−フェニル）フェニル−１，３，５−トリアジンである。
【００４７】
例えば、ヒドロキシフェニルトリアジン紫外線吸収剤は以下の式で表わされるものである：
【化４１】
2004143457.tif 000020
【化４２】
2004143457.tif 000021
【化４３】
2004143457.tif 000022
【化４４】
2004143457.tif 000023
【化４５】
2004143457.tif 000024
。
【００４８】
ヒドロキシフェニルトリアジン紫外線吸収剤は既知であり、一部は市販されている。それらは、上記の文献に従って調製され得る。
【００４９】
　本発明の更なる他の態様において、低分子量又は高分子量ヒドロキシフェニルトリアジンが使用され得、特に式（ＩＩＩｃ）
【化４６】
2004143457.tif 000025
［式中、
ｘは１ないし５０の数を表わし；
Ａは、式（ＩＩＩｂ）
【化４７】
2004143457.tif 000026
で表わされる基又は、Ｄのために与えられる意味の一つを表わし、ここで式（ＩＩＩｃ）は、式（ＩＩＩｂ）に従うＡを少なくとも一つ含み；
Ｄは脂肪族、脂環式又は芳香族炭化水素を含む、２ないし６０個の炭素原子を含む二価の残基、もしくは、ＯＨによって置換された、又はＯによって中断された、又はＯＨによって置換されかつＯによって中断された前記脂肪族残基を表わし；及び、ＤがＬの炭素原子に結合している場合、Ｄはメチレン基又は直接結合も含み；
Ｌは、エステル結合基を示し；
Ｒ401は、互いに独立して、Ｈ、ＯＲ407又はＯＨを表わすが、但し、Ｒ401又はＲ413の一つは少なくとも一つはＯＨを表わし；
Ｒ407は、互いに独立して、水素原子、炭素原子数１ないし１２のアルキル基又は式（ＩＩＩ）
【化４８】
2004143457.tif 000027
で表わされる基を表わし、ここで式（Ｉ）における、Ｒ407の少なくとも一つは式（ＩＩＩ）で表わされる基を表わし；
Ｒ408は、水素原子、炭素原子数１ないし１８のアルキル基；炭素原子数５ないし１２のシクロアルキル基；炭素原子数２ないし１８のアルケニル基；フェニル基；炭素原子数７ないし１１のフェニルアルキル基；炭素原子数７ないし１１のアルキルフェニル基；フェニル基、ＯＨ、ハロゲン原子によって置換された炭素原子数１ないし１８のアルキル基；炭素原子数１ないし１８のアルコキシ基、炭素原子数５ないし１２のシクロアルコキシ基、炭素原子数３ないし１８のアルケニルオキシ基又はＣＯＯＨを表わし；
ＹはＣＯ又は炭素原子数１ないし１２のアルキレン基を表わし；
もしもＹが−ＣＯ−を表わす場合、Ｒ409は、炭素原子数２０ないし６０のアルキル基、ＯＨによって置換された及び／又はＯによって中断された炭素原子数２０ないし６０のアルキル基を表わすか、又は炭素原子数２０ないし６０のアルケニル基を表わすか、もしくは式（ＩＶ）
【化４９】
2004143457.tif 000028
（式中、ｍは１ないし２０の数を表わす。）で表わされる基を表わし；
もしもＹがアルキレン基を表わす場合、Ｒ409は、炭素原子数２０ないし６０のアルカノイル基を表わし；
Ｒ402、Ｒ403、Ｒ404、Ｒ405及びＲ406は、互いに独立して、水素原子、未置換か又はヒドロキシル基もしくは炭素原子数１ないし８のアルコキシ基によって置換された炭素原子数１ないし３８のアルキル基；又は
酸素原子もしくはＮ（炭素原子数１ないし１８のアルキル）基によって中断された炭素原子数１ないし３８のアルキル基；
未置換か又はヒドロキシル基もしくは炭素原子数１ないし８のアルキル基によって置換されたフェニル基又は炭素原子数７ないし１２のフェニルアルキル基を表わし；
Ｒ410は、水素原子、炭素原子数１ないし４のアルキル基、Ｃｌ、フェニル基又は基−ＯＲ407を表わし；
Ｒ411は、水素原子又はメチル基を表わし；
Ｒ413は、水素原子、メチル基、ＯＨ又はＯＲ7を表わし；
Ｒ414及びＲ415は、独立して、水素原子、炭素原子数１ないし８のアルキル基、Ｃｌ又は基ＯＲ407を表わし；
Ｒ416は、水素原子、炭素原子数１ないし８のアルキル基、Ｃｌ又はフェニル基を表わし；
Ｒ418は、水素原子又は炭素原子数１ないし８のアルキル基を表わす。］で表わされるものが使用され得る。
【００５０】
特定の化合物は、例えば、
モノマー比ｎ：ｍ：ｚ＝０．５：１：０．５の
【化５０】
2004143457.tif 000029
及び
【化５１】
2004143457.tif 000030
である。
【００５１】
ヒドロキシフェニルトリアジン紫外線吸収剤は既知であり、国際特許公開第０３／００４５５７号パンフレットに従って調製され得る。更に低分子量又は高分子量紫外線吸収剤は、例えば、国際特許公開第０１／６２８２１号パンフレットに開示されている。
【００５２】
　オキサミドの特定の例は、例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド、およびその２−エトキシ−２’−エチル−５，４’−ジ−第三ブトキサニリドとの混合物、ｏ−およびｐ−メトキシ−二置換オキサニリドの混合物、およびｏ−およびｐ−エトキシ−二置換オキサニリドの混合物である。
【００５３】
上述紫外線吸収剤は、たいていは市販されており、例えば、チバ　スペシャルティ　ケミカルズ社製のチヌビン３２６、３２７、３２８、３５０、３６０（登録商標：Ｔｉｎｕｖｉｎ）又はチマソルブ８１(登録商標：Ｃｈｉｍａｓｓｏｒｂ)、もしくはサイテック社製のシアソルブ１１６４(登録商標：Ｃｙａｓｏｒｂ)として知られている。
【００５４】
多くの場合において、例えば、ベンゾフェノン紫外線吸収剤とベンゾトリアゾール紫外線吸収剤、又はヒドロキシフェニルトリアジン紫外線吸収剤とベンゾトリアゾール紫外線吸収剤のように、異なる種類の紫外線吸収剤を組合せて使用することには、利点がある。もしもこのような組合せが使用された場合、双方の紫外線吸収剤の重量比は、例えば１：５ないし５：１、例えば１：３ないし３：１、特に１：１．５ないし１．５：１である。
【００５５】
紫外線吸収剤の総量は、ポリマーの重量に基づき、０．００５ないし５％、好ましくは、０．１ないし２％、及び特には、０．２ないし１．５％である。
【００５６】
例えば、縮合生成物、成分ｂ）と紫外線吸収剤、成分ｃ１）の重量比は、１０：１ないし１：１０、例えば、５：１ないし１：５及び、特には３：１ないし１：３である。
【００５７】
立体障害性アミンは、式
【化５２】
2004143457.tif 000031
（式中、Ｒは、水素原子又はメチル基を表わす。）で表わされる基を少なくとも一つ含む。
【００５８】
本発明に有用な立体障害アミン光安定剤は、好ましくは式（Ａ−１）ないし（Ａ−１０）又は式（Ｂ−１）ないし（Ｂ−１０）で表わされる化合物である。
【００５９】
（α−１）　式（Ａ−１）で表わされる化合物
【化５３】
2004143457.tif 000032
〔式中、Ｅ1は、水素原子、炭素原子数１ないし８のアルキル基、Ｏ・、−ＯＨ、−ＣＨ2ＣＮ、炭素原子数１ないし１８のアルコキシ基、炭素原子数５ないし１２のシクロアルコキシ基、炭素原子数３ないし６のアルケニル基、未置換の又は１、２又は３個の炭素原子数１ないし４のアルキル基によってフェニル基上で置換された炭素原子数７ないし９のフェニルアルキル基を表すか又は炭素原子数１ないし８のアシル基を表し、
ｍは、１、２又は４を表し、
もしもｍ1が１の場合、Ｅ2は炭素原子数１ないし２５のアルキル基を表し、
もしもｍ1が２の場合、Ｅ2は炭素原子数１ないし１４のアルキレン基又は式（ａ−１）
【化５４】
2004143457.tif 000033
（式中、Ｅ3は炭素原子数１ないし１０のアルキル基又は炭素原子数２ないし１０のアルケニル基を表し、Ｅ4は炭素原子数１ないし１０のアルキレン基を表し、そしてＥ5及びＥ6は、互いに独立して、炭素原子数１ないし４のアルキル基、シクロへキシル基、又はメチルシクロヘキシル基を表す。）を表し、及び
もしもｍ1が４の場合、Ｅ2は炭素原子数４ないし１０のアルカンテトライル基を表す。〕で表される化合物；
（α−２）　式（Ａ−２）で表わされる化合物
【化５５】
2004143457.tif 000034
〔式中、基Ｅ7の２つは−ＣＯＯ−（炭素原子数１ないし２０のアルキル基）を表し、又
基Ｅ7の２つは式（ａ−ＩＩ）
【化５６】
2004143457.tif 000035
（式中、Ｅ8は前記Ｅ1の意味の１つを有する。）
の基を表す。〕で表される化合物；
（α−３）　式（Ａ−３）で表わされる化合物
【化５７】
2004143457.tif 000036
（式中、Ｅ9及びＥ10は、一緒になって、炭素原子数２ないし１４のアルキレン基を表し、
Ｅ11は、水素原子又は基−Ｚ1−ＣＯＯ−Ｚ2を表し、
Ｚ1は、炭素原子数２ないし１４のアルキレン基を表し、
Ｚ2は、炭素原子数１ないし２４のアルキル基を表し、及び
Ｅ12は、前記Ｅ1の意味の１つを有する。）で表される化合物；
（α−４）　式（Ａ−４）で表わされる化合物
【化５８】
2004143457.tif 000037
（式中、基Ｅ13は、互いに独立して、前記Ｅ1の意味の１つを有し、
基Ｅ14は、互いに独立して、水素原子又は炭素原子数１ないし１２のアルキル基を表し、及び
Ｅ15は、炭素原子数１ないし１０のアルキレン基又は炭素原子数３ないし１０のアルキリデン基を表す。）で表される化合物；
（α−５）　式（Ａ−５）で表わされる化合物
【化５９】
2004143457.tif 000038
（式中、基Ｅ16は、互いに独立して、前記Ｅ1の意味の１つを有する。）
で表される化合物；
（α−６）　式（Ａ−６）で表わされる化合物
【化６０】
2004143457.tif 000039
（式中、Ｅ17は、炭素原子数１ないし２４のアルキル基、及び
Ｅ18は、前記Ｅ1の意味の１つを有する。）で表される化合物；
（α−７）　式（Ａ−７）で表わされる化合物
【化６１】
2004143457.tif 000040
〔式中、Ｅ19、Ｅ20及びＥ21は、互いに独立して、式（ａ−ＩＩＩ）
【化６２】
2004143457.tif 000041
（式中、Ｅ22は、前記Ｅ1の意味の１つを有する。）の基を表す。〕
で表される化合物；
（α−８）　式（Ａ−８）で表わされる化合物
【化６３】
2004143457.tif 000042
（式中、基Ｅ23は、互いに独立して、前記Ｅ1の意味の１つを有し、
及び基Ｅ24は、水素原子、炭素原子数１ないし１２のアルキル基又は、炭素原子数１ないし１２のアルコキシ基を表す。）で表される化合物；
（α−９）　式（Ａ−９）で表わされる化合物
【化６４】
2004143457.tif 000043
〔式中、ｍ2は、１、２又は３を表し、
Ｅ25は、前記Ｅ1の意味の１つを有し、及び
ｍ2が１の場合は、Ｅ26は基
【化６５】
2004143457.tif 000044
を表し、
ｍ2が２の場合は、Ｅ26は炭素原子数２ないし２２のアルキレン基を表し、又
ｍ2が３の場合は、Ｅ26は式（ａ−ＩＶ）
【化６６】
2004143457.tif 000045
（式中、基Ｅ27は、互いに独立して、炭素原子数２ないし１２のアルキレン基を表し、及び
基Ｅ28は、互いに独立して、炭素原子数１ないし１２のアルキル基、又は炭素原子数５ないし１２のシクロアルキル基を表す。）の基を表す。〕で表される化合物；
（α−１０）　式（Ａ−１０）で表わされる化合物
【化６７】
2004143457.tif 000046
［式中、基Ｅ29は、互いに独立して、前記Ｅ1の意味の１つを有し、及び
Ｅ30は、炭素原子数２ないし２２のアルキレン基、炭素原子数５ないし７のシクロアルキレン基、炭素原子数１ないし４のアルキレンジ（炭素原子数５ないし７のシクロアルキレン）、フェニレン又はフェニレンジ（炭素原子数１ないし４のアルキレン）を表す。］で表わされる化合物を表わす。
【００６０】
（β−１）　式（Ｂ−１）で表わされる化合物
【化６８】
2004143457.tif 000047
［式中、Ｒ201、Ｒ203、Ｒ204及びＲ205は、互いに独立して、水素原子、炭素原子数１ないし１２のアルキル基、炭素原子数５ないし１２のシクロアルキル基、炭素原子数１ないし４のアルキル基により置換された炭素原子数５ないし１２のシクロアルキル基、フェニル基、−ＯＨ及び／又は炭素原子数１ないし１０のアルキル基によって置換されたフェニル基、炭素原子数７ないし９のフェニルアルキル基、−ＯＨ及び／又は炭素原子数１ないし１０のアルキル基によってフェニル基上を置換された炭素原子数７ないし９のフェニルアルキル基、又は式（ｂ−Ｉ）
【化６９】
2004143457.tif 000048
の基を表し、
Ｒ202は、炭素原子数２ないし１８のアルキレン基、炭素原子数５ないし７のシクロアルキレン基、又は炭素原子数１ないし４のアルキレンジ（炭素原子数５ないし７のシクロアルキレン。）を表すか、又は
基Ｒ201、Ｒ202及びＲ203が、それらが結合する窒素原子と一緒になって、５−ないし１０−員複素環式環を形成するか、又は
Ｒ204及びＲ205が、それらが結合する窒素原子と一緒になって、５−ないし１０−員複素環式環を形成し、
Ｒ206は、水素原子、炭素原子数１ないし８のアルキル基、Ｏ・、−ＯＨ、−ＣＨ2ＣＮ、炭素原子数１ないし１８のアルコキシ基、炭素原子数５ないし１２のシクロアルコキシ基、炭素原子数３ないし６のアルケニル基、未置換の又は１、２又は３個の炭素原子数１ないし４のアルキル基によってフェニル基上を置換された炭素原子数７ないし９のフェニルアルキル基、又は炭素原子数１ないし８のアシル基を表し、及び
ｂ1は、２ないし５０の数を表し、
但し、基Ｒ201、Ｒ203、Ｒ204及びＲ205の少なくとも１つは、式（ｂ−Ｉ）の基を表す。］で表される化合物；
（β−２）　式（Ｂ−２）で表わされる化合物
【化７０】
2004143457.tif 000049
〔式中、Ｒ207及びＲ211は、互いに独立して水素原子、又は炭素原子数１ないし１２のアルキル基を表し、
Ｒ208、Ｒ209及びＲ210は、互いに独立して、炭素原子数２ないし１０のアルキレン基を表し、及び
Ｘ1、Ｘ2、Ｘ3、Ｘ4、Ｘ5、Ｘ6、Ｘ7、及びＸ8は、互いに独立して、式（ｂ−ＩＩ）
【化７１】
2004143457.tif 000050
（式中、Ｒ212は、水素原子、炭素原子数１ないし１２のアルキル基、炭素原子数５ないし１２のシクロアルキル基、炭素原子数１ないし４のアルキル基により置換された炭素原子数５ないし１２のシクロアルキル基、フェニル基、−ＯＨ及び／又は炭素原子数１ないし１０のアルキル基により置換されたフェニル基、炭素原子数７ないし９のフェニルアルキル基、−ＯＨ及び／又は炭素原子数１ないし１０のアルキル基によってフェニル基上を置換された炭素原子数７ないし９のフェニルアルキル基、又は
上記で定義された式（ｂ−Ｉ）の基を表し、及び
Ｒ213は、前記Ｒ206の意味の１つを有する。）を表す。〕で表される化合物；
（β−３）　式（Ｂ−３）で表わされる化合物
【化７２】
2004143457.tif 000051
（式中、Ｒ214は、炭素原子数１ないし１０のアルキル基、炭素原子数５ないし１２のシクロアルキル基、炭素原子数１ないし４のアルキル基により置換された炭素原子数５ないし１２のシクロアルキル基、フェニル基、又は炭素原子数１ないし１０のアルキル基により置換されたフェニル基を表し、
Ｒ215は、炭素原子数３ないし１０のアルキレン基を表し、
Ｒ216は、前記Ｒ206の意味の１つを有し、及び
ｂ2は、２ないし５０の数を表す。）
で表される化合物；
（β−４）　式（Ｂ−４）で表わされる化合物
【化７３】
2004143457.tif 000052
〔式中、Ｒ217及びＲ221は、互いに独立して、直接結合、又は−Ｎ（Ｘ9）−ＣＯ−Ｘ10−ＣＯ−Ｎ（Ｘ11）−基（式中、Ｘ9及びＸ11は、互いに独立して、水素原子、炭素原子数１ないし８のアルキル基、炭素原子数５ないし１２のシクロアルキル基、フェニル基、炭素原子数７ないし９のフェニルアルキル基、又は式（ｂ−Ｉ）の基を表し、
Ｘ10は、直接結合、又は炭素原子数１ないし４のアルキレン基を表す。）を表し、Ｒ218は、前記Ｒ206の意味の１つを有し、
Ｒ219、Ｒ220、Ｒ223及びＲ224は、互いに独立して、水素原子、炭素原子数１ないし３０のアルキル基、炭素原子数５ないし１２のシクロアルキル基、又はフェニル基を表し、
Ｒ222は、水素原子、炭素原子数１ないし３０のアルキル基、炭素原子数５ないし１２のシクロアルキル基、フェニル基、炭素原子数７ないし９のフェニルアルキル基、又は式（ｂ−Ｉ）の基を表し、及び
ｂ3は１ないし５０の数を表す。〕で表される化合物；
（β−５）　式（Ｂ−５）で表わされる化合物
【化７４】
2004143457.tif 000053
〔式中、Ｒ225、Ｒ226、Ｒ227、Ｒ228及びＲ229は、互いに独立して、直接結合、又は、炭素原子数１ないし１０のアルキレン基を表し、
Ｒ230は、前記Ｒ206の意味の１つを有し、及び
ｂ4は１ないし５０の数を表す。）で表される化合物；
（β−６）　塩化シアヌルと式（Ｂ−６−１）
【化７５】
2004143457.tif 000054
（式中、ｂ'5、ｂ''5及びｂ'''5は、互いに独立して２ないし１２の数を表す。）のポリアミンの反応によって得られる生成物を、式（Ｂ−６―２）
【化７６】
2004143457.tif 000055
（式中、Ｒ231は、水素原子、炭素原子数１ないし１２のアルキル基、炭素原子数５ないし１２のシクロアルキル基、フェニル基、又は炭素原子数７ないし９のフェニルアルキル基を表し、及びＲ232は、前記Ｒ206の意味の１つを有する。）で表される化合物と反応させることによって得られ得る生成物（Ｂ−６）；
（β−７）　式（Ｂ−７）で表わされる化合物
【化７７】
2004143457.tif 000056
（式中、Ａ1は水素原子又は炭素原子数１ないし４のアルキル基を表し、
Ａ2は直接結合又は炭素原子数１ないし１０のアルキレン基を表し、及び
ｎ1は２ないし５０の数を表す。）で表される化合物；
（β−８）　式（Ｂ−８−ａ）及び（Ｂ−８−ｂ）
【化７８】
2004143457.tif 000057
（式中、ｎ2及びｎ2*は２ないし５０の数を表す。）で表される化合物の少なくとも１つ；
（β−９）　式（Ｂ−９）で表わされる化合物
【化７９】
2004143457.tif 000058
（式中、Ａ3及びＡ4は、互いに独立して、水素原子又は炭素原子数１ないし８のアルキル基を表すか、もしくはＡ3及びＡ4が一緒になって、炭素原子数２ないし１４のアルキレン基を形成し、及び
変数ｎ3は互いに独立して、１ないし５０の数を表す。）；及び（β−１０）　式（Ｂ−１０）で表わされる化合物
【化８０】
2004143457.tif 000059
〔式中、ｎ4は２ないし５０の数を表し、
Ａ5は、水素原子又は炭素原子数１ないし４のアルキル基を表し、
基Ａ6及びＡ7は、互いに独立して、炭素原子数１ないし４のアルキル基又は
式（ｂ−１）の基を表わすが、但し、基Ａ7の少なくとも５０％は、式（ｂ−１）基を表す。〕
【００６１】
　３０個までの炭素原子を有するアルキル基の例は、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基、エイコシル基、ドコシル基およびトリアコンチル基である。Ｅ1、Ｅ8、Ｅ12、Ｅ13、Ｅ16、Ｅ18、Ｅ22、Ｅ23、Ｅ25、Ｅ29、Ｒ206、Ｒ213、Ｒ216、Ｒ218、Ｒ230及びＲ232の好ましい定義の一つは、炭素原子数１ないし４のアルキル基、特にメチル基である。Ｒ231は、好ましくはブチル基である。
【００６２】
　１８個までの炭素原子を有するアルコキシ基の例は、メトキシ基、エトキシ基、プロポキシ基、イソプロポキシ基、ブトキシ基、イソブトキシ基、ペントキシ基、イソペントキシ基、ヘキソキシ基、ヘプトキシ基、オクトキシ基、デシロキシ基、ドデシルオキシ基、テトラデシルオキシ基、ヘキサデシルオキシ基およびオクタデシルオキシ基である。Ｅ1の好ましい意味の一つはオクトキシ基である。Ｅ24は、好ましくは炭素原子数１ないし４のアルコキシ基を表わし、そしてＲ206の好ましい意味の一つはプロポキシ基である。
【００６３】
　炭素原子数５ないし１２のシクロアルキル基の例は、シクロペンチル基、シクロヘキシル基、シクロヘプチル基、シクロオクチル基およびシクロドデシル基である。炭素原子数５ないし８のシクロアルキル基、特にシクロヘキシル基が好ましい。
【００６４】
　炭素原子数１ないし４のアルキル基で置換された炭素原子数５ないし１２のシクロアルキル基の例は、例えばメチルシクロヘキシル基またはジメチルシクロヘキシル基である。
【００６５】
　炭素原子数５ないし１２のシクロアルコキシ基の例は、シクロペントキシ基、シクロヘキソキシ基、シクロヘプトキシ基、シクロオクトキシ基、シクロデシルオキシ基およびシクロドデシルオキシ基である。炭素原子数５ないし８のシクロアルコキシ基、特にシクロペントキシ基およびシクロヘキソキシ基が好ましい。
【００６６】
　−ＯＨ−および／または炭素原子数１ないし１０のアルキル−置換されたフェニル基は、例えばメチルフェニル基、ジメチルフェニル基、トリメチルフェニル基、第三ブチルフェニル基または３，５−ジ−第三ブチル−４−ヒドロキシフェニル基である。
【００６７】
　炭素原子数７ないし９のフェニルアルキル基の例は、ベンジル基およびフェニルエチル基である。
【００６８】
　フェニル基上で−ＯＨにより、そして／または１０個までの炭素原子を有するアルキル基により置換された炭素原子数７ないし９のフェニルアルキル基は、例えばメチルベンジル基、ジメチルベンジル基、トリメチルベンジル基、第三ブチルベンジル基または３，５−ジ−第三ブチル−４−ヒドロキシベンジル基である。
【００６９】
　１０個までの炭素原子を有するアルケニル基の例は、アリル基、２−メタリル基、ブテ
ニル基、ペンテニル基およびヘキセニル基である。アリル基が好ましい。１位の炭素原子は、好ましくは飽和である。
【００７０】
　８個以下の炭素原子を有するアシル基の例は、ホルミル基、アセチル基、プロピオニル基、ブチリル基、ペンタノイル基、ヘキサノイル基、ヘプタノイル基、オクタノイル基、アクリロイル基、メタクリロイル基およびベンゾイル基である。炭素原子数１ないし８のアルカノイル基、炭素原子数３ないし８のアルケニル基およびベンゾイル基が好ましい。アセチル基およびアクリロイル基は特に好ましい。
【００７１】
　２２個までの炭素原子を有するアルキレン基の例は、メチレン基、エチレン基、プロピレン基、トリメチレン基、テトラメチレン基、ペンタメチレン基、２，２−ジメチルトリメチレン基、ヘキサメチレン基、トリメチルヘキサメチレン基、オクタメチレン基およびデカメチレン基である。
【００７２】
　炭素原子数３ないし１０のアルキリデン基の例は、次式
【化８１】
2004143457.tif 000060
で表わされる基である。
【００７３】
　炭素原子数４ないし１０のアルカンテトライル基の例は、１，２，３，４−ブタンテトライル基である。
【００７４】
　炭素原子数５ないし７のシクロアルキレン基の例は、シクロヘキシレン基である。
【００７５】
　炭素原子数１ないし４のアルキレンジ（炭素原子数５ないし７のシクロアルキレン）基の例は、メチレンジシクロヘキシレン基である。
【００７６】
　フェニレンジ（炭素原子数１ないし４のアルキレン）基の例は、メチレン−フェニレン−メチレン基またはエチレン−フェニレン−エチレン基である。
【００７７】
　基Ｒ201、Ｒ202およびＲ203が、それらが結合している窒素原子と一緒になって５−ないし１０−員複素環を形成する場合、この環は例えば
【化８２】
2004143457.tif 000061
を表す。６−員複素環が好ましい。
【００７８】
　基Ｒ204およびＲ205が、それらが結合している窒素原子と一緒になって５ないし１０員複素環を形成する場合、この環は例えば１−ピロリジル基、ピペリジノ基、モルホリノ基、１−ピペラジニル基、４−メチル−１−ピペラジニル基、１−ヘキサヒドロアゼピニル基、５，５，７−トリメチル−１−ホモピペラジニル基または４，５，５，７−テトラメチル−１−ホモピペラジニル基を表わす。モルホリノ基が特に好ましい。
【００７９】
　Ｒ219およびＲ223の好ましい定義の一つはフェニル基である。
【００８０】
　Ｒ226は、好ましくは直接結合である。
【００８１】
　ｎ1、ｎ2、ｎ2*およびｎ4は、好ましくは２ないし２５、特に２ないし２０の数である。ｎ3は好ましくは１ないし２５、特に１ないし２０の数である。
【００８２】
　ｂ1およびｂ2は、好ましくは２ないし２５、特に２ないし２０の数である。
【００８３】
　ｂ3およびｂ4は、好ましくは１ないし２５、特に１ないし２０の数である。
【００８４】
　ｂ'5およびｂ''' 5は、好ましくは３であり、そしてｂ''5は好ましくは２である。
【００８５】
　上記された化合物は本質的に既知であり、そして市販品として入手可能である。それらの全ては既知の方法により製造され得る。
【００８６】
　上記化合物の製造方法は、例えば、米国特許公開第５，６７９，７３３号公報、米国特許公開第３，６４０，９２８号公報、米国特許公開第４，１９８，３３４号公報、米国特許公開第５，２０４，４７３号公報、米国特許公開第４，６１９，９５８号公報、米国特許公開第４，１１０，３０６号公報、米国特許公開第４，１１０，３３４号公報、米国特許公開第４，６８９，４１６号公報、米国特許公開第４，４０８，０５１号公報、露国特許公開第７６８，１７５号公報〔ダーウェント ８８−１３８，７５１／２０〕、米国特許公開第５，０４９，６０４号公報、米国特許公開第４，７６９，４５７号公報、米国特許公開第４，３５６，３０７号公報、米国特許公開第４，６１９，９５６号公報、米国特許公開第５，１８２，３９０号公報、英国特許公開第２，２６９，８１９号公報、米国特許公開第４，２９２，２４０号公報、米国特許公開第５，０２６，８４９号公報、米国特許公開第５，０７１，９８１号公報、米国特許公開第４，５４７，５３８号公報、米国特許公開第４，９７６，８８９号公報、米国特許公開第４，０８６，２０４号公報、米国特許公開第６，０４６，３０４号公報、米国特許公開第４，３３１，５８６号公報、米国特許公開第４，１０８，８２９号公報、米国特許公開第５，０５１，４５８号公報、国際特許公開第９４／１２，５４４号パンフレット〔ダーウェント９４−１７７，２７４／２２〕、東独国特許公開第２６２，４３９号公報、〔ダーウェント８９−１２２，９８３／１７〕、米国特許公開第４，８５７，５９５号公報、米国特許公開第４，５２９，７６０号公報、米国特許公開第４，４７７，６１５号公報、ＣＡＳ１３６，５０４−９６−６、米国特許公開第４，２３３，４１２号公報、米国特許公開第４，３４０，５３４号公報、国際特許公開第９８／５１，６９０号パンフレット及び欧州特許公開第１，８０３号公報で開示されている。
【００８７】
生成物（Ｂ−６）は公知の方法と同様に、例えば式（Ｂ−６−１）で表わされるポリアミンを塩化シアヌルとモル比１：２ないし１：４で、無水炭酸リチウム、炭酸ナトリウムまたは炭酸カリウムの存在下、１，２−ジクロロエタン、トルエン、キシレン、ベンゼン、ジオキサンまたは第三アミルアルコールのような有機溶媒中で、−２０℃ないし＋１０℃、好ましくは−１０℃ないし＋１０℃、特に０ないし＋１０℃の温度で、２ないし８時間反応させ、続いて得られた生成物を式（Ｂ−６−２）で表わされる２，２，６，６−テトラメチル−４−ピペリジルアミンと反応させることにより製造され得る。使用される２，２，６，６−テトラメチル−４−ピペリジルアミンと式（Ｂ−６−１）で表わされるポリアミンのモル比は、例えば４：１ないし８：１である。２，２，６，６−テトラメチル−４−ピペリジルアミンの分量は、一度に、または一度以上に分けて数時間の間隔ごとに添加されてもよい。
【００８８】
式（Ｂ−６−１）で表わされるポリアミンと塩化シアヌルと式（Ｂ−６−２）で表わされる２，２，６，６−テトラメチル−４−ピペリジルアミンのモル比は、好ましくは１：３：５ないし１：３：６である。
【００８９】
　以下に、好ましい生成物（Ｂ−６−ａ）の製造方法の例の１つを示す。
製造例：塩化シアヌル２３．６ｇ（０．１２８モル）、Ｎ，Ｎ’−ビス［３−アミノプロピル］エチレンジアミン７．４３ｇ（０．０４２６モル）および無水炭酸カリウム１８ｇ（０．１３モル）を５℃で３時間、１，２−ジクロロエタン２５０ｍｌ中で撹拌しながら反応させる。更に４時間、混合物を室温で保温する。Ｎ−（２，２，６，６−テトラメチル−４−ピペリジル）ブチルアミン２７．２ｇ（０．１２８モル）を添加し、そして得られた混合物を６０℃で２時間加熱する。更に無水炭酸カリウム１８ｇ（０．１３モル）を添加し、そして混合物を更に６時間６０℃で加熱する。わずかに減圧（２００ミリバール）下で蒸留することにより溶媒を除去し、そしてキシレンで置換する。Ｎ−（２，２，６，６−テトラメチル−４−ピペリジル）ブチルアミン１８．２ｇ（０．０８５モル）および粉砕水酸化ナトリウム５．２ｇ（０．１３モル）を添加し、混合物を還流下で２時間加熱し、そして更に１２時間加熱し、反応の間に生成された水を共沸蒸留により除去する。混合物をろ過する。溶液を水で洗浄し、そしてＮａ２ＳＯ４上で乾燥させる。溶媒を蒸発させ、そして残渣を１２０ないし１３０℃、真空（０．１ミリバール）下で乾燥させる。望ましい生成物は無色樹脂として得られる。
【００９０】
　一般的に、生成物（Ｂ−６）は例えば、次式（Ｂ−６−α）、（Ｂ−６−β）又は（Ｂ−６−γ）
【化８３】
2004143457.tif 000062
で表わされる化合物により表わされ得る。また、これら３つの化合物の混合物の形態であってもよい。
【００９１】
　式（Ｂ−６−α）の好ましい意味は
【化８４】
2004143457.tif 000063
である。
【００９２】
　式（Ｂ−６−β）の好ましい意味は
【化８５】
2004143457.tif 000064
である。
【００９３】
　式（Ｂ−６−γ）の好ましい意味は
【化８６】
2004143457.tif 000065
である。
【００９４】
　上記の式（Ｂ−６−α）ないし（Ｂ−６−γ）において、ｂ5は好ましくは２ないし２０、特に２ないし１０である。
【００９５】
成分（ｃ）で表わされる立体障害アミンは、好ましくは、以下の市販品からなる群から選択される；
ダスチブ　８４５(登録商標：ＤＡＳＴＩＢ　８４５)、チヌビン　７７０ (登録商標：ＴＩＮＵＶＩＮ　７７０)、チヌビン　ノア　３７１ (登録商標：ＴＩＮＵＶＩＮ　ＮＯＲ
　３７１)、チヌビン　７６５ (登録商標：ＴＩＮＵＶＩＮ　７６５)、チヌビン　１４４(登録商標：ＴＩＮＵＶＩＮ　１４４)、チヌビン　１２３(登録商標：ＴＩＮＵＶＩＮ　１２３)、チヌビン　１１１(登録商標：ＴＩＮＵＶＩＮ　１１１)、チヌビン　７８３(登録商標：ＴＩＮＵＶＩＮ　７８３)、チヌビン　７９１(登録商標：ＴＩＮＵＶＩＮ　７９１)、マーク　ＬＡ　５２（登録商標：ＭＡＲＫ　ＬＡ　５２）、マーク　ＬＡ　５７（登録商標：ＭＡＲＫ　ＬＡ　５７）、マーク　ＬＡ　６２（登録商標：ＭＡＲＫ　ＬＡ　６２）、マーク　ＬＡ　６７（登録商標：ＭＡＲＫ　ＬＡ　６７）、ホスタビン　Ｎ　２０（登録商標：ＨＯＳＴＡＶＩＮ　Ｎ　２０）、ホスタビン　Ｎ　２４（登録商標：ＨＯＳＴＡＶＩＮ　Ｎ　２４）、サンデュボア　３０５０(登録商標：ＳＡＮＤＵＶＯＲ　３０５０)、ジアセタム　５(登録商標：ＤＩＡＣＥＴＡＭ　５)、スミソルブ　ＴＭ　６１(登録商標：ＳＵＭＩＳＯＲＢ　ＴＭ　６１)、ユビヌル　４０４９(登録商標：ＵＶＩＮＵＬ　４０４９)、サンデュボア　ＰＲ　３１(登録商標：ＳＡＮＤＵＶＯＲ　ＰＲ３１)、グッドライト　ＵＶ　３０３４ (登録商標：ＧＯＯＤＲＩＴＥ　ＵＶ　３０３４)、グッドライト　ＵＶ　３１５０(登録商標：ＧＯＯＤＲＩＴＥ　ＵＶ　３１５０)、グッドライト　ＵＶ　３１５９(登録商標：ＧＯＯＤＲＩＴＥ　ＵＶ　３１５９)、グッドライト　３１１０×１２８ (登録商標：ＧＯＯＤＲＩＴＥ　３１１０×１２８)、ユビヌル ４０５０
　Ｈ(登録商標：ＵＶＩＮＵＬ　４０５０　Ｈ)、チマソルブ　９４４(登録商標：ＣＨＩＭＡＳＳＯＲＢ　９４４)、チマソルブ　２０２０(登録商標：ＣＨＩＭＡＳＳＯＲＢ　２０２０)、シアソルブ　ＵＶ　３３４６(登録商標：ＣＹＡＳＯＲＢ　ＵＶ　３３４６)、シアソルブ　ＵＶ　３５２９(登録商標：ＣＹＡＳＯＲＢ　ＵＶ　３５２９)、ダスチブ　１０８２(登録商標：ＤＡＳＴＩＢ　１０８２)、チマソルブ　１１９(登録商標：ＣＨＩＭＡＳＳＯＲＢ　１１９)、ユバシル　２９９(登録商標：ＵＶＡＳＩＬ　２９９)、ユバシル　１２５(登録商標：ＵＶＡＳＩＬ　１２５)、ユバシル　２０００(登録商標：ＵＶＡＳＩＬ　２０００)、ユビヌル　５０５０　Ｈ(登録商標：ＵＶＩＮＵＬ　５０５０　Ｈ)、リヒツフツシュトフ　ＵＶ　３１ (登録商標：ＬＩＣＨＴＳＣＨＵＴＺＳＴＯＦＦ　ＵＶ　３１)、ルケム　ＨＡ　Ｂ　１８(登録商標：ＬＵＣＨＥＭ　ＨＡ　Ｂ　１８)、マーク　ＬＡ　６３(登録商標：ＭＡＲＫ　ＬＡ　６３)、マーク　ＬＡ　６８(登録商標：ＭＡＲＫ　ＬＡ　６８)、ユバソルブ　ＨＡ　８８(登録商標：ＵＶＡＳＯＲＢ　ＨＡ　８８)、チヌビン　６２２（登録商標：ＴＩＮＵＶＩＮ　６２２）、ホスタビン　Ｎ　３０（登録商標：ＨＯＳＴＡＶＩＮ　Ｎ　３０）及びフェルロ　ＡＭ　８０６（登録商標：ＦＥＲＲＯ　ＡＭ８０６）。
【００９６】
特に好ましいのは、チヌビン　７７０ (登録商標：ＴＩＮＵＶＩＮ　７７０)、チヌビン
　ノア　３７１ (登録商標：ＴＩＮＵＶＩＮ　ＮＯＲ　３７１)、チヌビン　７９１ (登録商標：ＴＩＮＵＶＩＮ　７９１)、チヌビン　６２２ (登録商標：ＴＩＮＵＶＩＮ　６２２)、チヌビン　７８３ (登録商標：ＴＩＮＵＶＩＮ　７８３)、チマソルブ　９４４(登録商標：ＣＨＩＭＡＳＳＯＲＢ　９４４)、チマソルブ　２０２０(登録商標：ＣＨＩＭＡＳＳＯＲＢ　２０２０)及びチマソルブ　１１９(登録商標：ＣＨＩＭＡＳＳＯＲＢ　１１９)である。
【００９７】
最も好ましいのは、チヌビン　７７０ (登録商標：ＴＩＮＵＶＩＮ　７７０)、チヌビン
　ノア　３７１ (登録商標：ＴＩＮＵＶＩＮ　ＮＯＲ　３７１)及びチヌビン　７９１ (登録商標：ＴＩＮＵＶＩＮ　７９１)である。
【００９８】
式（Ｂ−１）、（Ｂ−３）、（Ｂ−４）、（Ｂ−５）、（Ｂ−６−α）、（Ｂ−６−β）、（Ｂ−６−γ）、（Ｂ−７）、（Ｂ−８−ａ）、（Ｂ−８−ｂ）及び（Ｂ−１０）の化
合物における遊離原子価を飽和する末端基の意味は、それらの製造に使用された方法に依存する。また末端基は、化合物の製造後にも変性され得る。
【００９９】
　もしも式（Ｂ−１）で表わされる化合物が次式
【化８７】
2004143457.tif 000066
（式中、Ｘは例えばハロゲン原子、特に塩素原子を表わし、そしてＲ204およびＲ205は上記で定義された通りである。）で表わされる化合物を次式
【化８８】
2004143457.tif 000067
（式中、Ｒ201、Ｒ202およびＲ203は上記で定義された通りである。）で表わされる化合物と反応させることにより製造される場合、ジアミノ基に結合している末端基は水素原子又は
【化８９】
2004143457.tif 000068
であり、そしてトリアジン基に結合している末端基はＸまたは
【化９０】
2004143457.tif 000069
である。
　もしもＸがハロゲン原子である場合、反応終了時、これを例えば−ＯＨまたはアミノ基により置換することは有利である。言及されてよいアミノ基の例は、ピロリジン−１−イル基、モルホリノ基、−ＮＨ2、−Ｎ（炭素原子数１ないし８のアルキル）2基および−ＮＲ（炭素原子数１ないし８のアルキル）基（式中、Ｒは水素原子または式（ｂ−Ｉ）で表わされる基を表わす。）である。
【０１００】
　式（Ｂ−１）で表わされる化合物はまた、次式
【化９１】
2004143457.tif 000070
（式中、Ｒ201、Ｒ202、Ｒ203、Ｒ204、Ｒ205およびｂ1は上記で定義された通りであり、そしてＲ204*はＲ204の意味の一つを有し、そしてＲ205*はＲ205の意味の一つを有する。）で表わされる化合物も包括する。
【０１０１】
　特に好ましい式（Ｂ−１）で表わされる化合物の一つは次式
【化９２】
2004143457.tif 000071
で表わされる。
【０１０２】
　この化合物の製造方は例えば米国特許公開第６，０４６，３０４号公報の実施例１０に記載されている。
【０１０３】
　式（Ｂ−３）で表わされる化合物において、ケイ素原子に結合している末端基は例えば（Ｒ14）3Ｓｉ−Ｏ−であり得、そして酸素原子に結合している末端基は例えば−Ｓｉ（Ｒ14）3であり得る。
【０１０４】
　もしもｂ2が３ないし１０の数であり、すなわち構造式中に示された遊離原子価が直接結合を形成する場合、式（Ｂ−３）で表わされる化合物はまた、環式化合物の形状であってもよい。
【０１０５】
　式（Ｂ−４）で表わされる化合物において、２，５−ジオキソピロリジン環に結合している末端基は例えば水素原子であり、そして−Ｃ（Ｒ223）（Ｒ224）−基に結合している末端基は例えば
【化９３】
2004143457.tif 000072
である。
【０１０６】
　式（Ｂ−５）で表される化合物において、カルボニル基に結合している末端基は例えば
【化９４】
2004143457.tif 000073
であり、そして酸素原子基に結合している末端基は例えば
【化９５】
2004143457.tif 000074
である。
【０１０７】
　式（Ｂ−６−α）、（Ｂ−６−β）および（Ｂ−６−γ）で表される化合物において、トリアジン基に結合している末端基は例えばＣｌまたは
【化９６】
2004143457.tif 000075
基であり、そしてアミノ基に結合している末端基は例えば水素原子または
【化９７】
2004143457.tif 000076
基である。
【０１０８】
　もしも式（Ｂ−７）で表わされる化合物を、次式
【化９８】
2004143457.tif 000077
（式中、Ａ1は、水素原子又はメチル基を表す。）で表わされる化合物と式Ｙ−ＯＯＣ−Ａ2−ＣＯＯ−Ｙ（式中Ｙは、例えばメチル基、エチル基、又はプロピル基を表し、及びＡ2は上記で定義された通りである。）で表わされる化合物と反応させることにより製造される場合、２，２，６，６−テトラメチル−４−オキシピペリジン−１−イル基に結合している末端基は水素原子又は−ＣＯ−Ａ2−ＣＯＯ−Ｙであり、そしてジアシル基に結合している末端基は−Ｏ−Ｙ又は
【化９９】
2004143457.tif 000078
である。
【０１０９】
　式（Ｂ−８−ａ）で表わされる化合物において、窒素原子に結合している末端基は例えば、水素原子であり得り、そして２−ヒドロキシプロピレン基に結合している末端基は、例えば
【化１００】
2004143457.tif 000079
で表される基であり得る。
【０１１０】
　式（Ｂ−８−ｂ）で表わされる化合物において、ジメチレン基に結合している末端基は
例えば、−ＯＨであり得り、そして酸素原子に結合している末端基は例えば水素原子であり得る。末端基は又、ポリエーテル基でもあり得る。
【０１１１】
　式（Ｂ−１０）で表わされる化合物において、−ＣＨ2−残基に結合している末端基は例えば、水素原子あり得、そして−ＣＨ（ＣＯ2Ａ7）残基に結合している末端基は例えば−ＣＨ＝ＣＨ−ＣＯＯＡ7であり得る。
【０１１２】
　立体障害性の特定の例は、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）　ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合生成物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの直鎖又は環式縮合生成物、トリス（２，２，６，６−テトラメチル−４−ピペリジル）ニトリロトリアセテート、テトラキス（２，２，６，６−テトラメチル−４−ピペリジル）−１，２，３，４−ブタン−テトラカルボキシレート、１，１’−（１，２−エタンジイル）ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンの直鎖又は環式縮合生成物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合生成物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンの縮合生成物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−及び４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合生成物、１，２−ビス（３−アミノプロピルアミノ）エタンと２，４，６−トリクロロ−１，３，５−トリアジン並びに４−ブチルアミノ−２，２，６，６−テトラメチルピペリジンの縮合生成物（ＣＡＳ　Ｒｅｇ．　Ｎｏ．　［１３６５０４−９６−６］）、Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソスピロ［４．５］デカン、７，７，９，９−テトラメチル−２−シクロウンデシル−１−オキサ−３，８−ジアザ−４−オキソスピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレン−マロン酸と１，２
，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、及びマレイン酸無水物−α−オレフィン−コポリマーと２，２，６，６−テトラメチル−４−アミノピペリジン、１，２，２，６，６−ペンタメチル−４−アミノピペリジン又は米国特許第６，１１７，９９５号明細書の実施例２に開示されている化合物
【化１０１】
2004143457.tif 000080
（式中、ｎは１ないし１５を表わす。）
との反応生成物である。
【０１１３】
上述の立体障害性アミンは既知であり、そしてたいていは市販されている。それらは、ポリマーの重量に基づいて、例えば０．００５ないし５重量％、好ましくは０．１ないし２重量％の量で使用される。
【０１１４】
市販品の例として、チバ　スペシャルティ　ケミカルズ社製のチヌビン１１１、７８３、４９４、４９２、ＮＯＲ３７１、９４４、６２２（登録商標：Ｔｉｎｕｖｉｎ）；クラリアント社製のホスタビンＮ３０、Ｎ３９１（登録商標：Ｈｏｓｔａｖｉｎ）；サイテック社製のシアソルブ３３４６、３５２９、１０８４(登録商標：Ｃｙａｓｏｒｂ)、シアソルブＴＨＴ６４３５、ＴＨＴ６４６０、ＴＨＴ４６１１(登録商標：Ｃｙａｓｏｒｂ)；アデカ　アルグス社製のマークＬＡ６２(登録商標：Ｍａｒｋ)、又は３Ｖシグマ社製のシグマＨＡ８８がある。
【０１１５】
　いくつかの場合において、更に金属酸化物又は水酸化物を添加することは利点があり得る。例として、亜鉛、アルミニウム、カルシウム又はマグネシウムの酸化物、もしくは、亜鉛、アルミニウム、カルシウムの水酸化物、とりわけ、酸化亜鉛（ＺｎＯ）、水酸化亜鉛（Ｚｎ（Ｏ）2）、オルト又はメタアルミニウム（（Ａｌ（ＯＨ）3）、酸化α又はγ−アルミニウム（Ａｌ2Ｏ3）、又は酸化マグネシウム（ＭｇＯ）があり、特に好ましいのは、ＺｎＯ、Ｚｎ（ＯＨ）2又はＭｇＯである。カルボン酸金属塩も所望により添加され得る。これらは、主にＡｌ、Ｂａ、Ｍｇ、Ｓｒ又はＺｎの塩である。好ましいのは、アルミニウム、カルシウム、マグネシウム又は亜鉛の塩であり、特に炭素原子数１２ないし１８のカルボン酸の塩である。好ましいのは、カルシウム塩、例えば、ステアリン酸カルシウム塩である。水酸化方解石が一般的に好まれる。
【０１１６】
上記の市販の立体障害性アミンは、紫外線吸収剤（ＴＨＴ系）との部分的なブレンドであるか、又はＺｎＯ、ＭｇＯ、ステアリン酸カルシウム塩、ステアリン酸亜鉛塩のような更なる加工添加剤を含む。
【０１１７】
縮合生成物は、式（Ｉ）及び／又は（ＩＩ）
【化１０２】
2004143457.tif 000081
で表わされるものである。
【０１１８】
反応及び生成物は、既知であり以下のＣＡＳ番号を有する：（Ｉ）の番号は、１７５３−４７−５であり、（ＩＩ）の番号は１５２７３４−３４−４である。縮合反応は、典型的には、例えばエタノール等の溶媒中で実施される。ＮＨ4ＯＨの添加量に依存して、生成物（Ｉ）又は（ＩＩ）の形成が行われる。縮合温度範囲は、典型的には３０ないし１００℃である。縮合は、通常、大気圧下において行われる。
【０１１９】
好ましくは、Ｒ101及びＲ102はメチル基を表わす。
【０１２０】
　重合性組成物は、例えば、農業用途において使用されるフィルムの形状である。それは、独立したフィルム構造であっても良いし、又はフィルムは、例えばガラス又はポリカーボネート上へ積層されていても良い。農業用途において使用された場合、フィルムは、好ましくは温室において、根囲いフィルム又は小さいトンネルカバーとして使用される。フィルムは、環境作用から植物を保護するために温室のカバーを形成し得るか、又はフィルムは、人為的な灌水又は除草剤及び／又は殺虫剤の噴霧等の、温室内部で生ずる作用から植物又は植物の一部を覆う、もしくは保護するために温室の内部で使用され得る。
【０１２１】
　好ましくは、縮合生成物は、熱可塑性ポリマーの重量に基づき、０．００５ないし１０％、より好ましくは、０．０５ないし４％、及び最も好ましくは、０．１ないし２．５％の量で存在する。
【０１２２】
　熱可塑性ポリマーフィルムは、好ましくは透明である。本発明において、透明とは、可視範囲４００ないし７２０ｎｍの入射輻射線の５０％以上、好ましくは７０％以上がポリマーフィルムを通ることを意味する。これは、例えば、（直射及び拡散した）全入射輻射線及びフィルムの背後の（直射及び拡散した）全透過輻射線を測定することによって測定される。
【０１２３】
最適な植物成長のために必要な透明度は、緯度に依存している。例えば、赤道付近では、温帯地域よりもより低い透明度が望ましい。
【０１２４】
熱可塑性ポリマーフィルムは、様々なポリマーから製造され得る。例を以下に示す。
【０１２５】
　１．モノオレフィン及びジオレフィンのポリマー、例えばポリプロピレン、ポリイソブチレン、ポリブテ−１−エン、ポリ−４−メチルペンテ−１−エン、ポリビニルシクロヘキサン、ポリイソプレン又はポリブタジエン、並びにシクロオレフィン、例えばシクロペ
ンテン又はノルボルネンのポリマー、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）。
【０１２６】
　ポリオレフィン、すなわち前の段落において例示したモノオレフィンのポリマー、好ましくはポリエチレン及びポリプロピレンは、異なる方法によりそしてとりわけ以下の方法により調製され得る：
　ａ）ラジカル重合（通常は高圧下において及び上昇した温度において）。
　ｂ）通常、周期表のＩＶｂ、Ｖｂ、ＶＩｂ又はＶＩＩＩ群の金属の一つ又はそれ以上を含む触媒を使用した触媒重合。これらの金属は通常、一つ又はそれ以上の配位子、典型的にはπ−又はσ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得、又は他の活性化剤、典型的には金属アルキル、金属ヒドリド、金属アルキルハライド、金属アルキルオキシドまたは金属アルキルオキサンであって、該金属が周期表のＩａ、ＩＩａおよび／またはＩＩＩａ群の元素であるものが使用されることができる。該活性化剤は、他のエステル、エーテル、アミン又はシリルエーテル基で都合良く変性され得る。これらの触媒系は、通常、フィリップス、スタンダード・オイル・インディアナ、チグラー（−ナッタ）、ＴＮＺ（デュポン）、メタロセン又はシングルサイト触媒（ＳＳＣ）と命名される。
【０１２７】
　２．１）で言及されたポリマーの混合物、例えばポリプロピレンとポリイソブチレン、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【０１２８】
　３．モノオレフィン及びジオレフィンの互いの又は他のビニルモノマーとのコポリマー、例えばエチレン／プロピレンコポリマー、線状低密度ポリエチレン（ＬＬＤＰＥ）及びそれの低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン様ＣＯＣ）、１−オレフィンが現場で生成されるエチレン／１−オレフィンコポリマー、プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（アイオノマー）ならびにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び互いの又はランダムのポリアルキレン／一酸化炭素コポリマー及びそれらの他のポリマー、例えばポリアミドとの混合物。
【０１２９】
　４．水素化変性物（例えば粘着付与剤）を含む炭化水素樹脂（例えば炭素原子数５ないし９）及びポリアルキレン及びデンプンの混合物。
【０１３０】
　１．）ないし４．）のホモポリマー及びコポリマーは、シンジオタクチック、アイソタクチック、ヘミ−アイソタクチック又はアタクチックを含むいずれの立体構造をも有し得；アタクチックポリマーが好ましい。ステレオブロックポリマーもまた含まれる。
【０１３１】
　５．ポリスチレン、ポリ（ｐ−メチルスチレン）、ポリ（α−メチルスチレン）。
【０１３２】
　６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造をも有し得；アタクチックポリマーが好ましい。ステレオブロックポリマーもまた含まれる。
【０１３３】
　６ａ．エチレン、プロピレン、ジエン、ニトリル、酸、マレイン酸無水物、マレイミド、酢酸ビニル及び塩化ビニル又はそのアクリル誘導体及び混合物から選択される上述された芳香族ビニルモノマー及びコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
【０１３４】
　６ｂ．６．）で言及されたポリマーの水素化から誘導された水素化芳香族ポリマー、とりわけアタクチックポリスチレンを水素化することにより調製されるポリシクロヘキシルエチレン（ＰＣＨＥ）を含み、しばしばポリビニルシクロヘキサン（ＰＶＣＨ）として言及される。
【０１３５】
　６ｃ．６ａ．）で言及されたポリマーの水素化から誘導された水素化芳香族ポリマー。
【０１３６】
　ホモポリマー及びコポリマーはシンジオタクチック、アイソタクチック、ヘミ−アイソタクチック又はアタクチックを含むいずれの立体構造をも有し得；アタクチックポリマーが好ましい。ステレオブロックポリマーもまた含まれる。
【０１３７】
　７．スチレン又はα−メチルスチレンのような芳香族ビニルモノマーのグラフトコポリマー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル；アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【０１３８】
　８．ポリクロロプレン、塩化ゴム、イソブチレン−イソプレンの塩化及び臭化コポリマー（ハロブチルゴム）、塩化又はスルホ塩化ポリエチレン、エチレン及び塩化エチレンのコポリマー、エピクロロヒドリンホモ−及びコポリマー、とりわけハロゲン含有ビニル化合物のポリマー、例えばポリ塩化ビニル、ポリ塩化ビニリデン、ポリフッ化ビニル、ボリフッ化ビニリデンならびに塩化ビニル／塩化ビニリデン、塩化ビニル／酢酸ビニル又は塩化ビニリデン／酢酸ビニルのようなそれらのコボリマー、のようなハロゲン含有ポリマー。
【０１３９】
　９．α，β−不飽和酸及びから誘導されたポリマー、及びポリアクリレート及びポリメタクリレートのようなその誘導体；ブチルアクリレートで耐衝撃改善されたポリメチルメタクリレート、ポリアクリルアミド及びポリアクリロニトリル。
【０１４０】
　１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【０１４１】
　１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；ならびに上の１）で言及されたオレフィンとそれらのコポリマー。
【０１４２】
　１２．ポリアルキレングリコール、ボリエチレンオキシド、ポリプロピレンオキシドまたはビスグリシジルエーテルとそれらのコポリマーのような環式エーテルのホモポリマー及びコポリマー。
【０１４３】
　１３．ポリオキシメチレン及びコモノマーとしてエチレンオキシドを含むポリオキシメチレンのようなポリアセタール；熱可塑性ポリウレタン、アクリレートまたはＭＢＳで変性されたポリアセタール。
【０１４４】
　１４．ポリフェニレンオキシド及びスルフィド、及びポリフェニレンオキシドとスチレンポリマー又はポリアミドとの混合物。
【０１４５】
　１５．一方はヒドロキシル基末端を有するポリエーテル、ポリエステル及びポリブタジエンと、他方は脂肪族又は芳香族のポリイソシアナートから誘導されたポリウレタン、ならびにそれらの前駆体。
【０１４６】
　１６．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとの；又は例えばポリエチレングリコール、ポリプロピレングリコール又はポリテトラメチレングリコールのようなポリエーテルとのブロックコポリマー；ならびにＥＰＤＭ又はＡＢＳで変性されたポリアミド又
はコポリアミド；及び加工の間に縮合されたポリアミド（ＲＩＭポリアミド系）。
【０１４７】
　１７．ポリ尿素、ポリイミド、ボリアミド−イミド、ポリエーテルイミド、ポリエステルイミド、ポリヒダントイン及びポリベンズイミダゾール。
【０１４８】
　１８．ジカルボン酸とジアルコールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、ならびにヒドロキシル末端ポリエーテルから誘導されたブロックコポリエーテルエステル；及びまたポリカーボネート又はＭＢＳで変性されたポリエステル。
【０１４９】
　１９．ポリカーボネート及びポリエステルカーボネート。
【０１５０】
　２０．ポリケトン。
【０１５１】
　２１．ポリスルホン、ポリエーテルスルホン及びポリエーテルケトン。
【０１５２】
　２２．前述されたポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【０１５３】
　好ましいのは、ポリオレフィン、ポリエステル、ポリビニルアルコール、ポリ酢酸ビニル及びポリカーボネートからなる群から選択される熱可塑性ポリマーである。
【０１５４】
　適当な熱可塑性ポリマーは、澱粉変性ポリオレフィン、澱粉ベースのポリマー複合材料、ポリカプロラクトン、ポリ乳酸、ポリグリコール酸、ポリヒドロキシブチレート−バレレート、ポリブチレンスクシネート、ポリビニルアルコール、ポリヒドロキシアルカノエート又はポリエチレンアジペート等のバイオポリマーである。特に好ましいのは、ポリオレフィン又はポリ酢酸ビニル、とりわけ、ポリエチレン（ＰＥ）、低密度ポリエチレン（ＬＤＰＥ）、線状低密度ポリエチレン（ＬＬＤＰＥ）、（ＶＬＤＰＥ）、（ＵＬＤＰＥ）及びエチレン酢酸ビニル（ＥＶＡ）である。
【０１５５】
　好ましくは、熱可塑性ポリマーは、厚さ１０μないし３００μ、とりわけ１０μないし２００μのフィルム形状である。
【０１５６】
　本発明の特定の態様において、フィルムは、少なくとも１層が、上記の成分ｂ）、ｃ１）、ｃ２）又はｃ３）を含む２ないし７層の多層構造である。
【０１５７】
　この場合において、比較的多量の縮合生成物、紫外線吸収剤又は／及び立体障害性アミン、例えば、１ないし１５重量％を含む本発明のポリマー組成物は、薄い層（１０ないし２０μ）で縮合生成物及び他の添加剤を殆ど又は全く含まないポリマーから製造された成形品に適用される。適用は、ベース品の成形と同時に、例えば、同時押出しによって行われ得る。二者択一的に、適用は、成形後、例えば、フィルムの積層によって、又は溶液での塗布によって、ベース品に行われる。
【０１５８】
熱可塑性ポリマーフィルムは、フェノール系抗酸化剤、ホスフィット又はホスホナイト、
更なる蛍光染料又は顔料、加工助剤、充填剤又は強化物質及び防曇剤からなる群から選択される更なる添加剤を含み得る。
【０１５９】
更なる添加剤の例を以下に示す。
　１．　酸化防止剤
　１．１．　アルキル化モノフェノール、例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、線状または側鎖において分岐したノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノールおよびそれらの混合物。
【０１６０】
　１．２．　アルキルチオメチルフェノール、例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【０１６１】
　１．３．　ヒドロキノンおよびアルキル化ヒドロキノン、例えば、２，６−ジ−第三ブチル−４−メトキシフェノール、２，５−ジ−第三ブチルヒドロキノン、
２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【０１６２】
　１．４．　トコフェロール、例えば、α−トコフェロール、β−トコフェロール、γ−トコフェロール、δ−トコフェロールおよびそれらの混合物（ビタミンＥ）。
【０１６３】
　１．５．　ヒドロキシル化チオジフェニルエーテル、例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【０１６４】
　１．６．　アルキリデンビスフェノール、例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、
２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６
−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス（３，５−ジメチル−２−ヒドロキシフェニル）ブタン、２，２−ビス（３，５−ジ−第三ブチル−４−ヒドロキシフェニル）プロパン、２，２−ビス（５−第三ブチル−４−ヒドロキシ−２−メチルフェニル）−４−ｎ−ドデシルメルカプトブタン、１，１，５，５−テトラ（５−第三ブチル−４−ヒドロキシ−２−メチルフェニル）ペンタン。
【０１６５】
　１．７．　Ｏ−、Ｎ−およびＳ−ベンジル化合物、例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【０１６６】
　１．８．　ヒドロキシベンジル化マロネート、例えば、ジオクタデシル−２，２−ビス（３，５−ジ−第三ブチル−２−ヒドロキシベンジル）マロネート、ジオクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス［４−（１，１，３，３−テトラメチルブチル）フェニル］−２，２−ビス（３，５−ジ−第三ブチル−４−ヒドロキシベンジル）マロネート。
【０１６７】
　１．９．　芳香族ヒドロキシベンジル化合物、例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【０１６８】
　１．１０．　トリアジン化合物、例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート。
【０１６９】
　１．１１．　ベンジルホスホネート、例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【０１７０】
　１．１２．　アシルアミノフェノール、例えば、４−ヒドロキシラウラニリド、
４−ヒドロキシステアラニリド、オクチルＮ−（３，５−ジ−第三ブチル−４−ヒドロキシフェニル）カルバメート。
【０１７１】
　１．１３．　β−（３，５−ジ−第三ブチル−４−ヒドロキシフェニル）プロピオン酸の以下の一価または多価アルコールとのエステル、アルコール例、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【０１７２】
　１．１４．　β−（５−第三ブチル−４−ヒドロキシ−３−メチルフェニル）プロピオン酸の以下の一価または多価アルコールとのエステル、アルコール例、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【０１７３】
　１．１５．　β−（３，５−ジシクロヘキシル−４−ヒドロキシフェニル）プロピオン酸の以下の一価または多価アルコールとのエステル、アルコール例、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【０１７４】
　１．１６．　３，５−ジ−第三ブチル−４−ヒドロキシフェニル酢酸の以下の一価または多価アルコールとのエステル、アルコール例、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオ
キサビシクロ［２．２．２］オクタン。
【０１７５】
　１．１７．　β−（３，５−ジ−第三ブチル−４−ヒドロキシフェニル）プロピオン酸のアミド、例えば、Ｎ，Ｎ’−ビス（３，５−ジ−第三ブチル−４−ヒドロキシフェニルプロピオニル）ヘキサメチレンジアミン、Ｎ，Ｎ’−ビス（３，５−ジ−第三ブチル−４−ヒドロキシフェニルプロピオニル）トリメチレンジアミン、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤル社製ナウガードＸＬ−１（登録商標：Ｎａｕｇａｒｄ）。
【０１７６】
　１．１８．　アスコルビン酸（ビタミンＣ）
【０１７７】
　１．１９．　アミン酸化防止剤、例えば、Ｎ，Ｎ’−ジ−イソプロピル−ｐ−フェニレンジアミン、Ｎ，Ｎ’−ジ−第二ブチル−ｐ−フェニレンジアミン、
Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、
Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、
（ｏ−トリル）ビグアニド、ビス［４−（１’，３’−ジメチルブチル）フェニル］アミン、第三オクチル化Ｎ−フェニル−１−ナフチルアミン、モノ−およびジアルキル化第三ブチル／第三オクチルジフェニルアミンの混合物、モノ−およびジアルキル化ノニルジフェニルアミンの混合物、モノ−およびジアルキル化ドデシルジフェニルアミンの混合物、モノ−およびジアルキル化イソプロピル／イソヘキシルジフェニルアミンの混合物、モノ−およびジアルキル化第三ブチルジフェニルアミンの混合物、２，３−ジヒドロ−３，３−ジメチル−４Ｈ−１，４−ベンゾチアジン、フェノチアジン、モノ−およびジアルキル化第三ブチル／第三オクチルフェノチアジンの混合物、モノ−およびジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチル−ピペリジ−４−イル）ヘキサメチレンジアミン、ビス（２，２，６，６−テトラメチルピペリジ−４−イル）セバケート、２，２，６，６−テトラメチルピペリジノ−４−オン、２，２，６，６−テトラメチルピペリジノ−４−オール。
【０１７８】
２．他の紫外線吸収剤および光安定剤
　２．１．　置換および未置換安息香酸のエステル、例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【０１７９】
　２．２．　アクリレート、例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメートおよびＮ−（β−カルボメトキシ−β−シアノビニル）−２−メチルインドリン。
【０１８０】
　２．３．　ニッケル化合物、例えば、２，２’−チオ−ビス［４−（１，１，３，３−テトラメチルブチル）フェノール］のニッケル錯体、例えば１：１または１：２錯体であって、ｎ−ブチルアミン、トリエタノールアミンまたはＮ−シクロヘキシルジエタノールアミンのようなさらなる配位子を伴うまたは伴わないもの、ニッケルジブチルジチオカルバメート、４−ヒドロキシ−３，５−ジ−第三ブチルベンジルホスホン酸のモノアルキルエステル、例えばメチルまたはエチルエステルのニッケル塩、ケトキシムのニッケル錯体、例えば２−ヒドロキシ−４−メチルフェニルウンデシルケトキシム、１−フェニル−４−ラウロイル−５−ヒドロキシピラゾールのニッケル錯体であって、さらなる配位子を伴うまたは伴わないもの。
【０１８１】
　３．　金属奪活剤、例えば、Ｎ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、
ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、
Ｎ，Ｎ’−ビス（サリチロイル）チオプロピオニルジヒドラジド。
【０１８２】
　４．　ホスフィットおよびホスホナイト、例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，
２”−ニトリロ［トリエチルトリス（３，３’，５，５’−テトラ−第三ブチル−１，１’−ビフェニル−２，２’−ジイル）ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
【０１８３】
　特に好ましいのは以下のホスフィットである。
トリス（２，４−ジ−第三ブチルフェニル）ホスフィット（登録商標イルガフォス（Ｉｒｇａｆｏｓ）１６８、チバ−ガイギー社製）、トリス（ノニルフェニル）ホスフィット、
【化１０３】
2004143457.tif 000082
。
【０１８４】
　５．　ヒドロキシルアミン、例えば、Ｎ，Ｎ−ジベンジルヒドロキシルアミン、
Ｎ，Ｎ−ジエチルヒドロキシルアミン、Ｎ，Ｎ−ジオクチルヒドロキシルアミン、
Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、
Ｎ−ヘプタデシル−Ｎ−オクタデシルヒドロキシルアミン、水素化牛脂アミンから誘導されたＮ，Ｎ−ジアルキルヒドロキシルアミン。
【０１８５】
　６．　ニトロン、例えば、Ｎ−ベンジル−α−フェニル−ニトロン、
Ｎ−エチル−α−メチル−ニトロン、Ｎ−オクチル−α−ヘプチル−ニトロン、Ｎ−ラウリル−α−ウンデシル−ニトロン、Ｎ−テトラデシル−α−トリデシル−ニトロン、Ｎ−ヘキサデシル−α−ペンタデシル−ニトロン、Ｎ−オクタデシル−α−ヘプタデシル−ニトロン、Ｎ−ヘキサデシル−α−ヘプタデシル−ニトロン、Ｎ−オクタデシル−α−ペンタデシル−ニトロン、Ｎ−ヘプタデシル−α−ヘプタデシル−ニトロン、Ｎ−オクタデシル−α−ヘキサデシル−ニトロン、水素化牛脂アミンから誘導されたＮ，Ｎ−ジアルキルヒドロキシルアミンから誘導されたニトロン。
【０１８６】
　７．　チオ相乗剤、例えば、ジラウリルチオジプロピオネートまたは
ジステアリルチオジプロピオネート。
【０１８７】
　８．　過酸化物捕捉剤、例えば、β−チオジプロピオン酸のエステル、例えば、ラウリル、ステアリル、ミリスチルまたはトリデシルエステル、メルカプトベンズイミダゾールまたは２−メルカプトベンズイミダゾールの亜鉛塩、亜鉛ジブチルジチオカルバメート、ジオクタデシルジスルフィド、ペンタエリトリトールテトラキス（β−ドデシルメルカプト）プロピオネート。
【０１８８】
　９．ポリアミド安定剤、例えば、沃化物及び／又は燐酸化合物との銅の塩、及び２価のマンガン塩。
【０１８９】
　１０．　塩基性補助安定剤、例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩およびアルカリ土類金属塩、例えばステアリン酸カルシウム、ステアリン酸亜鉛、ベベン酸マグネシウム、ステアリン酸マグネシウム、リシノール酸ナトリウムおよびパルミチン酸カリウム、アンチモンピロカテコレートまたは亜鉛ピロカテコレート。
【０１９０】
　１１．核剤、例えば、無機物質たとえば、タルク、二酸化チタン、酸化マグネシウムのような金属酸化物、ホスフェート、カーボネートまたはサルフェートであって、好ましくはアルカリ土類金属のもの；モノ−またはポリカルボン酸のような有機化合物およびそれらの塩、例えば、４−第三ブチル安息香酸、アジピン酸、ジフェニル酢酸、ナトリウムスクシネートまたはナトリウムベンゾエート、イオン性コポリマー（“アイオノマー”）のようなポリマー性化合物。特に好ましいのは、１，３：２，４―ビス（３’，４’−ジメチルベンジリデン）ソルビトール、１，３：２，４−ジ（パラメチルジベンジリデン）ソルビトールおよび１，３：２，４−ジ（ベンジリデン）ソルビトールである。
【０１９１】
　１２．充填剤および強化剤、例えば、
炭酸カルシウム、シリケート、ガラス繊維、ガラス球、アスベスト、
タルク、カオリン、雲母、硫酸バリウム、
金属オキシドおよびヒドロキシド、カーボンブラック、グラファイト、
木粉および他の天然生成物の粉末または繊維、合成繊維。
【０１９２】
　１３．　その他の添加剤、例えば、
可塑剤、潤滑剤、乳化剤、顔料、流動添加剤、触媒、流れ調整剤、蛍光増白剤、難燃剤、帯電防止剤、酸素吸収剤および発泡剤。
【０１９３】
１３ａ）防曇剤、例えば、グリセロールエステル、ポリグリセロールエステル、ソルビタンエステル及びそれらのエトキシレート、ノニルフェノールエトキシレート、アルコールエトキシレート（プラスチック添加剤手引書，Ｈ，ツェィフェル編，第５版，ハンサー２００１，６０９−６２６頁参照）。
【０１９４】
　１４．　ベンゾフラノンおよびインドリノン、例えば、米国特許第４，３２５，８６３号明細書、米国特許第４，３３８，２４４号明細書、米国特許第５，１７５，３１２号明細書、米国特許第５，２１６，０５２号明細書、米国特許第５，２５２，６４３号明細書、独国特許公開第４３１６６１１号公報、独国特許公開第４３１６６２２号公報、独国特許公開第４３１６８７６号公報、欧州特許公開第０５８９８３９号公報もしくは欧州特許公開第０５９１１０２号公報において開示されるもの、または３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチル−ベンゾフラノ−２−オン、３−（３，５−ジメチル−４−ピバロイルオキシフェニル）−５，７−ジ−第三ブチル−ベンゾフラノ−２−オン、３−（３，４−ジメチルフェニル）−５，７−ジ−第三ブチル−ベンゾフラノ−２−オン、３−（２，３−ジメチルフェニル）−５，７−ジ−第三ブチル−ベンゾフラノ−２−オン。
【０１９５】
添加される更なる添加剤の性質及び量は、安定化される支持体の性質及びその目的とする用途によって決定され；多くの場合、安定化されるポリマーに基づいて、０．１ないし５重量％が使用される。
【０１９６】
　本発明の添加剤及び任意の更なる成分は、個々にもしくは互いに混合して、ポリマー材料へ添加され得る。所望により、個々の添加剤は、ポリマーへの配合前に、例えば、ドライブレンド、圧縮によって、又は溶融液中で、互いに混合され得る。
【０１９７】
　ポリマー中への本発明の添加剤及び任意の更なる成分の配合は、粉末状態でのドライブレンド、又は溶液状態での湿式混合、例えば不活性溶媒、水もしくはオイル中での分散又は懸濁のような既知の方法によって行われる。本発明の添加剤及び任意の更なる添加剤は、例えば、成形の前又は後に配合され得るか、もしくは、溶解又は分散した添加剤もしくは添加剤混合物をポリマー材料へ適用し、その後、任意に溶媒又は懸濁／分散剤の蒸発を行うことによっても行われる。それらは、例えば、ドライ混合物又は粉末として、もしくは溶液又は分散液又は懸濁液又は溶融液として、加工装置（例えば、押出機、密閉式ミキサー等）中へ直接添加され得る。
【０１９８】
　配合は、攪拌機を備えたいかなる加熱可能な容器中、例えば、ニーダー、ミキサー又は攪拌容器のような密閉式装置中で行われ得る。配合は、好ましくは押出機中又はニーダー中で行われる。加工が、不活性雰囲気中又は酸素の存在下のどちらかで行われるかは重要ではない。
【０１９９】
　ポリマーへの添加剤又は添加剤ブレンドの添加は、ポリマーが溶融され、かつ添加剤と混合される、全ての慣例の混合機中で行われ得る。適当な機械は、当業者によって既知である。それらは、主にミキサー、ニーダー及び押出機である。
【０２００】
　加工は、好ましくは、加工の間に、押出機中に添加剤を導入することによって、行われる。
【０２０１】
　特に好ましい加工機械は、一軸スクリュー押出機、同時回転及び逆回転する二軸スクリュー押出機、遊星歯車押出機、リング押出機又はコニーダーである。少なくとも１つガス除去区画を備え、減圧下で使用され得る加工装置を使用することも又可能である。
【０２０２】
　適当な押出機及びニーダーは、例えば、Ｈａｎｄｂｕｃｈ　ｄｅｒ　Ｋｕｎｓｔｓｔｏｆｆｅｘｔｒｕｓｉｏｎ，Ｇｒｕｎｄｌａｇｅｎ　第１巻，編者．Ｆ．ヘンセン，Ｗ．クナッペ，Ｈ．ポテンテ，１９８９年，３−７頁，ＩＳＢＮ：３−４４６−１４３３９−４（Ｅｘｔｒｕｓｉｏｎｓａｎｌａｇｅｎ　１９８６　第２巻，ＩＳＢＮ３−４４６−１４３２９−７）に記載されている。
【０２０３】
　例えば、前記スクリューの長さは１ないし６０のスクリュー径、好ましくは３５ないし４８のスクリュー径である。前記スクリューの回転速度は、好ましくは１０ないし６００回毎分（ｒｐｍ）、より特に好ましくは２５ないし３００ｒｐｍである。
【０２０４】
　最大押出量は、スクリュー径、回転速度及び駆動力に依存している。
【０２０５】
　もしも、多数の成分が添加されるならば、それらは、予備混合又は個々に添加され得る。本発明の添加剤及び任意の更なる添加剤はまた、ポリマー材料上へ噴霧もされ得る。それらは、他の添加剤（例えば上記した慣用的な添加剤）又はそれらの溶融液を希釈可能であり、そのためそれらも又、これらの添加剤と共に材料上へ噴霧され得る。重合触媒の失活の間に噴霧により加えることは、特に効果的であり；この場合、放出されたスチームが、重合触媒の失活のために使用され得る。球状に重合したポリオレフィンの場合、例えば、本発明の添加剤を、所望により、他の添加剤と一緒に噴霧により使用することは有効で有り得る。
【０２０６】
　本発明の添加剤及び任意の更なる添加剤はまたポリマーに、例えば、あるポリマー中に配合された、約１重量％ないし約４０重量％、及び好ましくは２重量％ないし２０重量％の濃度で前記成分を含むマスターバッチ（“濃縮物”）の形状でポリマーに添加され得る。前記ポリマーは、最終的に添加剤が添加されるポリマーと必ずしも同一構造である必要がない。このような操作において、該ポリマーは、粉末、グラニュール、溶液、懸濁液の状態で、もしくはラテックスの状態で使用され得る。
【０２０７】
　配合は、成形操作の前又は間に行われ得るか、もしくは、溶解又は分散した化合物をポリマーへ適用し、その後、所望により溶媒の蒸発を行うことによって行われる。エラストマーの場合、これらは、ラテックスとしても安定化され得る。
ポリマー中へ本発明の添加剤を配合するための更なる可能性は、対応するモノマーの重合の前に、間にもしくは直後に、それらを添加することである。
【０２０８】
　フィルムは、吹込みフィルム押出のようなフィルム押出しによって、又はキャストフィルム押出によって同時押出しされ得るか、又は、それらは積層され得、そして、それらは、ポリアミド（ＯＰＡを含むＰＡ６又は６，６又は１１又は１２又は６／６，６コポリマー）、ポリエチレンテレフタレート（ＯＰＥＴを含むＰＥＴ）、ポリエチレンナフタレート（ＰＥＮ）、エチレンビニルアルコール（ＥｖＯＨ）、ポリプロピレン（ＯＰＰを含む
）、エチレンアクリル酸コポリマー及びそれらの塩、エチレンメタクリル酸コポリマー及びそれらの塩、もしくはポリ塩化ビニリデン（ＰＤＶＣ）のようなポリマー又はアルミホイルに基づいた層を含み得る。フィルムはまた、上記ポリマー、又はシリコーンベースの塗料（例えば、ＳｉＯｘ）、又は酸化アルミニウム、もしくは、プラズマ、ウェブ被覆又は電子ビームコーティングに適用されるいかなる他の塗料でも被覆され得る。
【０２０９】
　本発明の更なる態様は、
【化１０４】
2004143457.tif 000083
及び
【化１０５】
2004143457.tif 000084
（Ｒ101及びＲ102は、独立して水素原子又は炭素原子数１ないし１８のアルキル基を表わす。）で表わされる縮合生成物；
紫外線吸収剤；又は
式
【化１０６】
2004143457.tif 000085
（式中、Ｒは水素原子又はメチル基を表わす。）で表わされる基を少なくとも１つ含む立体障害性アミン；又は
紫外線吸収剤及び式
【化１０７】
2004143457.tif 000086
（式中、Ｒは水素原子又はメチル基を表わす。）で表わされる基を少なくとも１つ含む立体障害性アミンを含む、温室及び小さいトンネルカバーのためのフィルム、日除けネット及びスクリーンのためのフィルム又はフィラメント、根囲いフィルム、若い植物の保護のための不織布又は成形品形状の熱可塑性ポリマー組成物の陰又は下で、植物を化学線へ曝
露することを含む植物の成長を増進する方法である。
【０２１０】
本発明の更なる他の態様は、温室及び小さいトンネルカバーのためのフィルム、日除けネット及びスクリーンのためのフィルム又はフィラメント、根囲いフィルム、若い植物の保護のための不織布又は成形品形状での農業用途のための熱可塑性ポリマー中の植物成長増進添加剤としての、
紫外線吸収剤；又は
式
【化１０８】
2004143457.tif 000087
（式中、Ｒは水素原子又はメチル基を表わす。）で表わされる基を少なくとも１つ含む立体障害性アミン；又は
紫外線吸収剤及び式
【化１０９】
2004143457.tif 000088
（式中、Ｒは水素原子又はメチル基を表わす。）で表わされる基を少なくとも１つ含む立体障害性アミンと一緒での、
【化１１０】
2004143457.tif 000089
及び
【化１１１】
2004143457.tif 000090
（Ｒ101及びＲ102は、独立して水素原子又は炭素原子数１ないし１８のアルキル基を表わす。）で表わされる縮合生成物の使用である。
【０２１１】
定義及び好ましいものは、組成物において既に示し、そして、それは方法及び使用におい
ても適用される。
【０２１２】
ネットは、例えば換気を高めるために（及び昆虫に対するバリヤーとして）、又は日除け及び省エネルギーのために使用され得る。
【０２１３】
ネットは、種々の方法で製造され得る。一つは、フィルムを小さな細長い一片に切り、その後、織ることである。もう一つの可能性は、モノフィラメント繊維を用いることから始め、続いてそれを織ることである。日除けネット（スクリーンとも呼ばれる）を製造するための更なる可能性は、より複雑である。ネットは、このネットのために織られたテープと一緒に、織られたモノフィラメント繊維から形成される。これらのテープは、アルミニウム及び／又は様々な種類のポリマーがベースであり得る。ある場合には、モノフィラメントネットは、１又は両面に、例えばＰＥを積層され得る。
【０２１４】
　一般的に、温室及び小さいトンネルカバーが好まれる。温室及び小さいトンネルカバー中で育てられ、かつその成長が、本発明によって増進され得る植物は、例えば、花、豆科植物、果物及び作物である。
【実施例】
【０２１５】
　以下の実施例で本発明を説明する。
実施例１
フィルム調製及び使用した添加剤
以下の構造を有する３層のＬＤＰＥ／ＥＶＡ工業用フィルムを吹込み成形によって調製した；厚さ２００μ、ＥＶＡ５％　５０μ、ＥＶＡ１４％　１００μ及びＥＶＡ５％　５０μ。
以下の添加剤を３層全てに添加した：
フィルムＡ）化合物１００　１％、チヌビンＮＯＲ３７１（登録商標：Ｔｉｎｕｖｉｎ　ＮＯＲ　３７１）　１％、チマソルブ８１（登録商標：Ｃｈｉｍａｓｓｏｒｂ８１）　０．３５％、チヌビン３２７（登録商標：Ｔｉｎｕｖｉｎ　３２７）　０．３５％。
フィルムＢ）チヌビンＮＯＲ３７１（登録商標：Ｔｉｎｕｖｉｎ　ＮＯＲ　３７１）　１％、チマソルブ８１（登録商標：Ｃｈｉｍａｓｓｏｒｂ８１）　０．３５％、チヌビン３２７（登録商標：Ｔｉｎｕｖｉｎ　３２７）　０．３５％。
化合物１００は、４−ジメチルアミノベンズアルデヒドとバルビツル酸の縮合生成物であり；
チヌビンＮＯＲ３７１（登録商標：Ｔｉｎｕｖｉｎ　ＮＯＲ　３７１）は、チバ　スペシャルティ　ケミカルズ社製の市販の立体障害アミンであり；
チマソルブ８１（登録商標：Ｃｈｉｍａｓｓｏｒｂ８１）は、チバ　スペシャルティ　ケミカルズ社製の市販のベンゾフェノン型紫外線吸収剤であり；
チヌビン３２７（登録商標：Ｔｉｎｕｖｉｎ　３２７）は、チバ　スペシャルティ　ケミカルズ社製の市販のベンゾトリアゾール型紫外線吸収剤である。
％は、全ポリマーの重量に基づく重量％である。
フィルムＡは、光選択性添加剤化合物１００を含む。
フィルムＢは、光選択性化合物１００を含まない。
【０２１６】
農業試験
両方のフィルムを、ペスシア（Ｐｅｓｃｉａ）（ピサ，イタリア国）において行った種々の農業試験で比較した。
調査した植物は、ユリ（ＬＩＬＩＵＭ）及びリモニウム（ＬＩＭＯＮＩＵＭ）である。
ユリについて２つのの異なる品種を試験した：‘オーソレミオ’及び‘スターギャザー’。
リモニウムについて、以下の品種を試験した：‘エミール’及び‘トール　エミール’。２００１年４月の第１週から始め、ユリ及びリモニウムを小さいトンネル下で成長させた。
ユリの収穫は、２００１年５月末に開始し；リモニウムの収穫は２００１年７月末に開始した。
栽培条件は、この地域において使用される標準条件である。
ユリ及びリモニウムに対する効果
結果を以下の表に示す。
表１：ユリについての結果
【表１】
2004143457.tif 000091
表２：リモニウムについての結果
【表２】
2004143457.tif 000092
光選択性化合物１００のユリ及びリモニウムの成長に対する効果は明白である。
【０２１７】
カーネーションに対する効果
二つの品種、すなわち‘ジャック’及び‘サミュエラ’を、一方はフィルムＡ及び他方はフィルムＢを用いた２つの温室下で栽培した。栽培を２００１年９月１８日に開始し、そして収穫を２００１年１０月３日に開始した。栽培条件は、この地域において使用される標準条件である。
表３：カーネーションについての結果
【表３】
2004143457.tif 000093
光選択性化合物１００によるカーネーションの生産及び品質に対する効果は明白である。
【０２１８】
実施例２
フィルム調製及び使用した添加剤
厚さ２００μのポリエチレン単層フィルムを、ドルシ吹込み押出機を用いた吹込み成形によって調製した。
以下の添加剤をフィルムへ添加した：
フィルムＡ）化合物１００　１％、チヌビンＮＯＲ３７１（登録商標：Ｔｉｎｕｖｉｎ　ＮＯＲ　３７１）　０．７％。
フィルムＢ）チヌビンＮＯＲ３７１（登録商標：Ｔｉｎｕｖｉｎ　ＮＯＲ　３７１）　０．７％。
化合物１００は、４−ジメチルアミノベンズアルデヒドとバルビツル酸の縮合生成物であり；
チヌビンＮＯＲ３７１（登録商標：Ｔｉｎｕｖｉｎ　ＮＯＲ　３７１）は、チバ　スペシャルティ　ケミカルズ社製の市販の立体障害アミンである。
％は、全ポリマーの重量に基づく重量％である。
フィルムＡは、光選択性添加剤化合物１００を含む。
フィルムＢは、光選択性化合物１００を含まない。
【０２１９】
農業試験
両方のフィルムをピサ（イタリア国）において行った種々の農業試験で比較した。
調査した植物は、アンチルリヒウム　マジュス（Ａｎｔｈｉｒｒｈｉｕｍ　ｍａｊｕｓ）である。
２００２年９月の第２週の間に、アンチルリヒウム　マジュス（Ａｎｔｈｉｒｒｈｉｕｍ
　ｍａｊｕｓ）の苗木４０本を、試験用の小さいトンネル下の植木鉢に植えた。成長の第１段階を、生鮮重量及び乾燥重量、及び茎の高さのようないくつかの成長の標準パラメーターを評価することによって観察した。
栽培条件は、この地域において使用される標準条件である。
アンチルリヒウム　マジュス（Ａｎｔｈｉｒｒｈｉｕｍ　ｍａｊｕｓ）の収穫において収集された平均パラメーターを表４に示す。
表４：アンチルリヒウム　マジュス（Ａｎｔｈｉｒｒｈｉｕｍ　ｍａｊｕｓ）についての結果
【表４】
2004143457.tif 000094